(57)【特許請求の範囲】
【請求項１】
金属アゾ顔料であって、以下の成分：
ａ）金属のタイプの点で少なくとも異なり、そしてそれぞれが
・  式（Ｉ）
【化１】
0006479872.tif 000013
（式中、
Ｒ１およびＲ２はそれぞれ独立して、ＯＨ、ＮＨ２またはＮＨＲ５であり、
Ｒ３およびＲ４はそれぞれ独立して、＝Ｏまたは＝ＮＲ５であり、
Ｒ５は、水素またはアルキルである）
の構造単位、またはそれらの互変異性型、
ならびに
・  Ｎｉ２＋金属イオン及び１つもしくは複数の金属イオンＭｅ１、並びに任意選択により場合によっては１つもしくは複数の金属イオンＭｅ２
（ここで、Ｍｅ１は、Ｌａ３＋、Ｃｅ３＋、Ｐｒ３＋、Ｎｄ２＋、Ｎｄ３＋、Ｓｍ２＋、Ｓｍ３＋、Ｅｕ２＋、Ｅｕ３＋、Ｇｄ３＋、Ｔｂ３＋、Ｄｙ３＋、Ｈｏ３＋、Ｅｒ３＋、Ｔｍ３＋、Ｙｂ２＋およびＹｂ３＋の群から選択される金属イオンであり、
Ｍｅ２は、Ｍｇ２＋、Ｃａ２＋、Ｓｒ２＋、Ｂａ２＋、Ｓｃ３＋、Ｙ３＋、Ｔｉ２＋、Ｔｉ３＋、Ｚｒ２＋、Ｚｒ３＋、Ｖ２＋、Ｖ３＋、Ｎｂ３＋、Ｃｒ３＋、Ｍｏ２＋、Ｍｏ３＋、Ｍｎ２＋、Ｆｅ２＋、Ｆｅ３＋、Ｃｏ２＋、Ｃｏ３＋、Ｃｕ２＋、Ｚｎ２＋、Ｃｄ２＋、Ａｌ３＋およびＰｂ２＋の群から選択される金属イオンであり、
ただし、いずれの場合にも金属アゾ顔料中の全金属イオンの１モルを基準として、Ｎｉ２＋金属イオンおよびＭｅ１群からの金属イオンを一緒にした量は、９５〜１００モル％であり、Ｍｅ２群からの金属イオンの量は、０〜５モル％であり、
そして
ここで、金属アゾ顔料中のＮｉ２＋金属イオンのモル数にＮｉ２＋イオンの価数２を乗じた値対Ｍｅ１金属イオンのモル数にその金属イオンの価数を乗じた値の比が、
Ｍｅ１金属イオンがＣｅ３＋である場合には、１：１〜３：１であり、
Ｍｅ１金属イオンがＬａ３＋、Ｐｒ３＋、Ｎｄ２＋、Ｎｄ３＋、Ｓｍ２＋、Ｓｍ３＋、Ｅｕ２＋、Ｅｕ３＋、Ｇｄ３＋、Ｔｂ３＋、Ｄｙ３＋、Ｈｏ３＋、Ｅｒ３＋、Ｔｍ３＋、Ｙｂ２＋およびＹｂ３＋の群から選択される金属イオンである場合には１：１〜１９：１である）
を含有する少なくとも２つの金属アゾ化合物と、
ｂ）式（ＩＩ）
【化２】
0006479872.tif 000014
（式中、
Ｒ６は、水素またはアルキル（アルキルはＯＨによって任意選択によりモノもしくは多置換されていてもよい）である
の少なくとも１つの化合物と
を含むことを特徴とする、金属アゾ顔料。
【請求項２】
成分ａ）および成分ｂ）が付加体の形態で一緒に存在することを特徴とする、請求項１に記載の金属アゾ顔料。
【請求項３】
式（Ｉ）において、
Ｒ１およびＲ２がＯＨであり、
Ｒ３およびＲ４が＝Ｏであり、
そして、式（ＩＩ）において、
Ｒ６が水素である
ことを特徴とする、請求項１または２に記載の金属アゾ顔料。
【請求項４】
Ｎｉ２＋イオンおよび前記Ｍｅ１群からの金属イオンの量が、全金属イオン１モルを基準として、１００モル％であることを特徴とする、請求項１〜３のいずれか一項に記載の金属アゾ顔料。
【請求項５】
Ｎｉ２＋金属イオンのモル数にＮｉ２＋イオンの価数２を乗じた値対Ｍｅ１金属イオンのモル数にその金属イオンの価数を乗じた値の比が、
Ｍｅ１金属イオンがＣｅ３＋である場合には、２．３：１〜３：１であり、
Ｍｅ１金属イオンがＬａ３＋、Ｐｒ３＋、Ｎｄ２＋、Ｎｄ３＋、Ｓｍ２＋、Ｓｍ３＋、Ｅｕ２＋、Ｅｕ３＋、Ｇｄ３＋、Ｔｂ３＋、Ｄｙ３＋、Ｈｏ３＋、Ｅｒ３＋、Ｔｍ３＋、Ｙｂ２＋およびＹｂ３＋の群から選択される金属イオンである場合には２：１〜４：１であることを特徴とする、請求項１〜４のいずれか一項に記載の金属アゾ顔料。
【請求項６】
０．０５〜４モルの式（ＩＩ）の化合物が、式（Ｉ）の構造単位１モル当たりに存在することを特徴とする、請求項１〜５のいずれか一項に記載の金属アゾ顔料。
【請求項７】
２０〜２００ｍ２／ｇの比表面積を有することを特徴とする、請求項１〜６のいずれか一項に記載の金属アゾ顔料。
【請求項８】
式（ＩＩＩ）
【化３】
0006479872.tif 000015
（式中、
Ｘは、アルカリ金属イオンであり、
Ｒ１およびＲ２はそれぞれ独立して、ＯＨ、ＮＨ２またはＮＨＲ５であり、
Ｒ３およびＲ４はそれぞれ独立して、＝Ｏまたは＝ＮＲ５であり、
Ｒ５は、水素またはアルキルである）
の化合物、またはその互変異性体を、式（ＩＩ）
【化４】
0006479872.tif 000016
（式中、
Ｒ６は、水素またはアルキル（アルキルはＯＨによって任意選択によりモノもしくは多置換されていてもよい）である）
の少なくとも１つの化合物の存在下で、
少なくとも１つのニッケル塩ならびに二価もしくは三価のＬａ３＋、Ｃｅ３＋、Ｐｒ３＋、Ｎｄ２＋、Ｎｄ３＋、Ｓｍ２＋、Ｓｍ３＋、Ｅｕ２＋、Ｅｕ３＋、Ｇｄ３＋、Ｔｂ３＋、Ｄｙ３＋、Ｈｏ３＋、Ｅｒ３＋、Ｔｍ３＋、Ｙｂ２＋およびＹｂ３＋塩の群からの少なくとも１つのさらなる金属塩と、そして任意選択により場合によっては、Ｍｇ２＋、Ｃａ２＋、Ｓｒ２＋、Ｂａ２＋、Ｓｃ３＋、Ｙ３＋、Ｔｉ２＋、Ｔｉ３＋、Ｚｒ２＋、Ｚｒ３＋、Ｖ２＋、Ｖ３＋、Ｎｂ３＋、Ｃｒ３＋、Ｍｏ２＋、Ｍｏ３＋、Ｍｎ２＋、Ｆｅ２＋、Ｆｅ３＋、Ｃｏ２＋、Ｃｏ３＋、Ｃｕ２＋、Ｚｎ２＋、Ｃｄ２＋、Ａｌ３＋およびＰｂ２＋塩の群からの１つもしくは複数の金属塩と同時にもしくは引き続いて反応させ、
ここで、０．５〜０．９５モルの少なくとも１つのニッケル塩、０．０５〜０．５モルの少なくとも１つのＭｅ１塩、および０．０５〜０モルの少なくとも１つのＭｅ２塩を、式（ＩＩＩ）の化合物１モル当たり使用し、そしてここで、使用される金属塩を一緒にしたモル量の合計が１モルであることを特徴とする、請求項１〜７のいずれか一項に記載の金属アゾ顔料の製造方法。
【請求項９】
請求項１〜７のいずれか一項に記載の少なくとも１つの金属アゾ顔料と、少なくとも１つの補助剤および／または添加剤と、任意選択により場合によっては少なくとも１つのさらなる顔料とを含む顔料調製物。
【請求項１０】
Ｃ．Ｉ．Ｐｉｇｍｅｎｔ  Ｇｒｅｅｎ  ３６および／またはＣ．Ｉ．Ｐｉｇｍｅｎｔ  Ｇｒｅｅｎ  ５８をさらなる顔料として含むことを特徴とする、請求項９に記載の顔料調製物。
【請求項１１】
請求項１〜７のいずれか一項に記載の少なくとも１つの金属アゾ顔料が、少なくとも１つの補助剤および／または添加剤と、ならびに任意選択により場合によっては少なくとも１つのさらなる顔料と混合されるかまたはすり潰されることを特徴とする、請求項９又は１０に記載の顔料調製物の製造方法。
【請求項１２】
顔料調製物の製造のための、請求項１〜７のいずれか一項に記載の金属アゾ顔料の使用。
【請求項１３】
インクジェットインク、液晶ディスプレイ用のカラーフィルター、印刷インク、ディステンパーもしくはエマルジョンペイントの着色のための、合成、半合成もしくは天然の高分子物質の原料着色のための、および天然、再生もしくは合成繊維の紡糸着色のための、ならびに織物および紙の印刷のための、請求項１〜７のいずれか一項に記載の金属アゾ顔料の、または請求項９若しくは１０に記載の顔料調製物の使用。
【請求項１４】
請求項１〜７のいずれか一項に記載の少なくとも１つの金属アゾ顔料または請求項９若しくは１０に記載の顔料調製物を含むカラーフィルター、フォトレジスト、印刷インク、または液晶ディスプレイ。
【請求項１５】
請求項１〜７のいずれか一項に記載の少なくとも１つの金属アゾ顔料または請求項９若しくは１０に記載の顔料調製物と、１つもしくは複数の光硬化性モノマーと、１つもしくは複数の反応光開始剤と、任意選択により場合によっては１つもしくは複数のバインダーもしくは分散剤および／または溶媒とを含むフォトレジスト。
【請求項１６】
完成した着色カラーフィルターを得るためのａ）請求項１５に記載のフォトレジストの基材への適用、ｂ）フォトマスクを用いての露光、ｃ）硬化およびｄ）現像の工程を含む、液晶ディスプレイ用のカラーフィルターの製造方法。
【発明の詳細な説明】
【技術分野】
【０００１】
本発明は、金属のタイプの点で少なくとも異なる少なくとも２つの金属アゾ化合物に基づく新規な黄色金属アゾ顔料に、それらの製造方法に、および顔料調製物中の黄色顔料としてのそれらの使用に関する。
【背景技術】
【０００２】
ニッケル塩を使ったアゾバルビツール酸からの金属錯体の製造および黄色顔料としてのそれらの使用は、昔から知られており、文献に多く記載されている（例えば、（非特許文献１）を参照されたい）。これらの製品は、例えばプラスチック、ラッカーおよびＬＣＤ用のカラーフィルターの着色において、顔料の性能特性を改善するために、例えばメラミンもしくはメラミン誘導体とさらに反応させ得ることがさらに知られている。
【０００３】
さらに、文献では、色特性も、ニッケル塩は別として、異なる金属の１つもしくは複数の塩を同様にうまく使用して調整することができることを述べている。（特許文献１）は、金属として、アルカリ金属、アルカリ土類金属、ランタノイド、ならびにアルミニウム、スカンジウム、チタン、バナジウム、クロム、マンガン、コバルト、銅、ニッケルおよび亜鉛、ならびに任意選択により場合によっては鉄の群からのものを含有するアゾ化合物の金属錯体を記載している。得られた顔料は、純粋なニッケル−アゾバルビツール酸錯体と比べて異なる色軌跡を有する。
【０００４】
金属アゾ顔料の制御された表面被覆率は同じく、性能ベースの特性、具体的には顔料の分散特性の尺度としての分散硬度の低下を達成することができる。しかしながら、分散性を改善するこの方法は、被覆剤の濃度に直接依存する、顔料の色強度の低下と関係している。
【０００５】
性能ベースの特性を調整するさらなる方法は、メラミンとのニッケル−アゾバルビツール酸錯体から製造された顔料を、例えば、熱処理にかけることである。このプロセス工程は、顔料の粒径および顔料の比表面積の制御された変化と関係している。この方法は、例えば、（特許文献２）に記載されている。
【先行技術文献】
【特許文献】
【０００６】
【特許文献１】欧州特許出願公開第Ａ  １  ５９１  ４８９号明細書
【特許文献２】欧州特許出願公開第Ａ  ０  ９９４  １６２号明細書
【非特許文献】
【０００７】
【非特許文献１】Ｗ．Ｈｅｒｂｓｔ，Ｋ．Ｈｕｎｇｅｒ：Ｉｎｄｕｓｔｒｉａｌ  Ｏｒｇａｎｉｃ  Ｐｉｇｍｅｎｔｓ，３ｒｄ  ｅｄｉｔｉｏｎ  ２００４，ｐ．３９０／３９７
【発明の概要】
【発明が解決しようとする課題】
【０００８】
しかしながら、先行技術によって公知の金属アゾ顔料は依然として、それらの性能特性に関して改善が必要とされている。
【０００９】
アゾバルビツール酸と、ニッケル塩と、メラミンおよび／またはメラミン誘導体と、少なくとも１つのさらなるランタノイド塩とをベースとする金属アゾ顔料が改善された色強度を意外にも有することが見いだされた。これらの特性の改善は、とりわけ、プラスチックおよびラッカーの着色のための、ならびにインクジェットでのおよびＬＣＤ用のカラーフィルターの成分としての使用のための、これらの製品の改善された使用を可能にする。
【課題を解決するための手段】
【００１０】
本発明はそれ故、それらが、以下の成分：
ａ）金属のタイプの点で少なくとも異なり、そしてそれぞれが
・  式（Ｉ）
【化１】
0006479872.tif 000002
（式中、
Ｒ１およびＲ２はそれぞれ独立して、ＯＨ、ＮＨ２またはＮＨＲ５であり、
Ｒ３およびＲ４はそれぞれ独立して、＝Ｏまたは＝ＮＲ５であり、
Ｒ５は、水素またはアルキル、好ましくはＣ１〜Ｃ４アルキルである）
の構造単位、またはそれらの互変異性型、
ならびに
・  Ｎｉ２＋金属イオンならびに／または１つもしくは複数の金属イオンＭｅ１および任意選択により場合によっては１つもしくは複数の金属イオンＭｅ２
（ここで、
Ｍｅ１は、Ｌａ３＋、Ｃｅ３＋、Ｐｒ３＋、Ｎｄ２＋、Ｎｄ３＋、Ｓｍ２＋、Ｓｍ３＋、Ｅｕ２＋、Ｅｕ３＋、Ｇｄ３＋、Ｔｂ３＋、Ｄｙ３＋、Ｈｏ３＋、Ｅｒ３＋、Ｔｍ３＋、Ｙｂ２＋およびＹｂ３＋の群から選択される金属イオンであり、
Ｍｅ２は、Ｍｇ２＋、Ｃａ２＋、Ｓｒ２＋、Ｂａ２＋、Ｓｃ３＋、Ｙ３＋、Ｔｉ２＋、Ｔｉ３＋、Ｚｒ２＋、Ｚｒ３＋、Ｖ２＋、Ｖ３＋、Ｎｂ３＋、Ｃｒ３＋、Ｍｏ２＋、Ｍｏ３＋、Ｍｎ２＋、Ｆｅ２＋、Ｆｅ３＋、Ｃｏ２＋、Ｃｏ３＋、Ｃｕ２＋、Ｚｎ２＋、Ｃｄ２＋、Ａｌ３＋およびＰｂ２＋の群から選択される金属イオンであり、
ただし、いずれの場合にも金属アゾ顔料中の全金属イオン１モルを基準として、Ｎｉ２＋金属イオンおよびＭｅ１群からの金属イオンを一緒にした量は、９５〜１００モル％であり、Ｍｅ２群からの金属イオンの量は、０〜５モル％であり、
そして
ここで、金属アゾ顔料中のＮｉ２＋金属イオンのモル数にＮｉ２＋イオンの価数２を乗じた値対Ｍｅ１金属イオンのモル数にその金属イオンの価数を乗じた値の比は、１：１〜１９：１、好ましくは２：１〜４：１、より好ましくは２．３：１〜３：１である）
を含有する少なくとも２つの金属アゾ化合物と、
ｂ）式（ＩＩ）
【化２】
0006479872.tif 000003
（式中、
Ｒ６は、水素またはアルキル、好ましくはＣ１〜Ｃ４アルキル（アルキルは、ＯＨによって任意選択によりモノもしくは多置換されていてもよい）
の少なくとも１つの化合物と
を含むことを特徴とする、金属アゾ顔料に関する。
【００１１】
好ましくは、式（Ｉ）において、Ｒ１およびＲはそれぞれ独立して、ＯＨ、ＮＨ２またはＮＨＲ５であり、ここで、Ｒ５は、水素またはＣ１〜Ｃ４アルキルである。
【００１２】
好ましくは、式（Ｉ）において、Ｒ３およびＲ４はそれぞれ独立して、＝Ｏまたは＝ＮＲ５であり、ここで、Ｒ５は、水素またはＣ１〜Ｃ４アルキルである。
【００１３】
より好ましくは、式（Ｉ）において、Ｒ１およびＲ２はＯＨであり、Ｒ３およびＲ４は＝Ｏである。
【００１４】
好ましくは、式（ＩＩ）において、Ｒ６は、水素または、ＯＨによって任意選択によってモノもしくは多置換されていてもよいＣ１〜Ｃ４アルキルである。より好ましくは、式（ＩＩ）において、Ｒ６は水素である。
【００１５】
金属アゾ顔料中に存在する全金属イオン１モルを基準として、Ｎｉ２＋およびＭｅ１金属イオンを一緒にした量は、一般に９５〜１００モル％、金属イオンＭｅ２の量は、０〜５モル％であり；Ｎｉ２＋およびＭｅ１金属イオンを一緒にした量は、好ましくは９８〜１００モル％、金属イオンＭｅ２の量は、０〜２モル％であり；Ｎｉ２＋およびＭｅ１金属イオンを一緒にした量は、より好ましくは９９．９〜１００モル％、金属イオンＭｅ２の量は、０〜０．１モル％である。
【００１６】
一般に、金属アゾ顔料中のＮｉ２＋金属イオンのモル数にＮｉ２＋イオンの価数２を乗じた値対Ｍｅ１金属イオンのモル数にその金属イオンの価数を乗じた値の比は、１：１〜１９：１、好ましくは２：１〜４：１、より好ましくは２．３：１〜３：１である。
【発明を実施するための形態】
【００１７】
アルキルの定義における置換基は、例えば、直鎖もしくは分岐Ｃ１〜Ｃ６アルキル、好ましくは直鎖もしくは分岐Ｃ１〜Ｃ４アルキルを意味し、これらは塩素、任意選択により、臭素もしくはフッ素などのハロゲン；−ＯＨ、−ＣＮ、−ＮＨ２、またはＣ１〜Ｃ６アルコキシによって、同一にもしくは異なってモノもしくは多置換されていてもよい。
【００１８】
金属イオンＭｅ１およびＭｅ２は好ましくは、それらの最も安定した酸化状態にある。
【００１９】
Ｍｅ１は一般に、Ｌａ３＋、Ｃｅ３＋、Ｐｒ３＋、Ｎｄ２＋、Ｎｄ３＋、Ｓｍ２＋、Ｓｍ３＋、Ｅｕ２＋、Ｅｕ３＋、Ｇｄ３＋、Ｔｂ３＋、Ｄｙ３＋、Ｈｏ３＋、Ｅｒ３＋、Ｔｍ３＋、Ｙｂ２＋およびＹｂ３＋の群から選択される金属イオンである。好ましくは、Ｍｅ１は、Ｌａ３＋、Ｃｅ３＋、Ｐｒ３＋、Ｎｄ３＋、Ｓｍ３＋、Ｅｕ３＋、Ｇｄ３＋、Ｔｂ３＋、Ｄｙ３＋、Ｈｏ３＋、Ｅｒ３＋、Ｔｍ３＋およびＹｂ３＋の群から、最も好ましくはＬａ３＋、Ｃｅ３＋、Ｐｒ３＋、Ｎｄ３＋、Ｓｍ３＋、Ｔｂ３＋およびＨｏ３＋の群から選択される金属イオンである。
【００２０】
Ｍｅ２は一般に、Ｍｇ２＋、Ｃａ２＋、Ｓｒ２＋、Ｂａ２＋、Ｓｃ３＋、Ｙ３＋、Ｔｉ２＋、Ｔｉ３＋、Ｚｒ２＋、Ｚｒ３＋、Ｖ２＋、Ｖ３＋、Ｎｂ３＋、Ｃｒ３＋、Ｍｏ２＋、Ｍｏ３＋、Ｍｎ２＋、Ｆｅ２＋、Ｆｅ３＋、Ｃｏ２＋、Ｃｏ３＋、Ｃｕ２＋、Ｚｎ２＋、Ｃｄ２＋、Ａｌ３＋およびＰｂ２＋の群から選択される金属イオンである。
【００２１】
好ましくは、Ｍｅ２は、Ｍｇ２＋、Ｃａ２＋、Ｓｒ２＋、Ｙ３＋、Ｍｎ２＋、Ｆｅ２＋、Ｆｅ３＋、Ｃｏ２＋、Ｃｏ３＋、Ｃｕ２＋、Ｚｎ２＋、Ａｌ３＋の群から、より好ましくはＳｒ２＋、Ｆｅ２＋、Ｆｅ３＋、Ｃｏ２＋、Ｃｏ３＋、Ｃｕ２＋、Ｚｎ２＋およびＡｌ３＋の群から選択される金属イオンである。
【００２２】
成分ａ）の金属アゾ化合物が、Ｍｅ１およびＭｅ２の群からの二価の金属イオンＭｅを含有するケースでは、式（Ｉ）の構造単位と金属イオンＭｅとは式（Ｉａ）
【化３】
0006479872.tif 000004
の化合物と見なすことができる。
【００２３】
しかしながら、金属イオンが式（Ｉａ）の互変異性表記において窒素原子によって結合することもまた可能である。
【００２４】
同じ式表現はまた、Ｎｉ２＋金属イオンとの式（Ｉ）の構造単位にも適用することができる。この表現は、例示のために役立つにすぎず、科学的正確さのいかなる主張も行うものではない。
【００２５】
三価の金属イオンであるＭｅ１およびＭｅ２のケースでは、電荷は、当量の式（Ｉ）のアニオン性構造単位によってバランスが保たれる。
【００２６】
好ましくは、式（Ｉ）の二重に負に帯電した構造単位の前記電荷は、金属アゾ顔料中に存在する全てのＮｉ２＋およびＭｅ１金属イオンならびに任意のさらなる金属イオンＭｅ２の合計によって８０％〜１００％の程度まで、より好ましくは９５％〜１００％の程度まで、最も好ましくは９９．９％〜１００％の程度までバランスが保たれる。
【００２７】
好ましくは、成分ａ）の前記金属アゾ化合物は、成分ｂ）、すなわち、式（ＩＩ）の化合物と付加体を形成する。
【００２８】
付加体は、一般に分子集合体を意味すると理解される。分子間の結合はここでは、例えば、分子間相互作用もしくはルイス酸−塩基相互作用の、または配位結合の結果であってもよい。
【００２９】
本発明との関連で用語「付加体」は、全ての種類の層間化合物および付加化合物を一般に包含するものとする。
【００３０】
本発明との関連で用語「層間化合物」または「付加化合物」は例えば、ファンデルワールス相互作用あるいはルイス酸−塩基相互作用などの分子間相互作用に基づいて形成される化合物を意味すると理解されるものとする。挿入（インターカレーション）が進行する方法はここでは、挿入される成分の化学的特性およびホスト格子の化学的性質の両方に依存する。この種の化合物はしばしば、層間化合物とも言われる。化学的意味で、これは、化合物への分子およびイオン（一般的ではないが原子も同様に）の挿入（インターカレーション）を意味すると理解される。
【００３１】
これはさらにまた、クラスレートと呼ばれる包接化合物を意味するとも理解されるものとする。これらは、２つの物質の化合物であり、それらのうちの１つは、ホスト分子からなる格子またはケージ中へ挿入されるゲスト分子である。
【００３２】
本発明との関連で用語「層間化合物」または「付加化合物」は、複合層間結晶（格子間化合物を含む）を意味するとも理解されるものとする。これらは、少なくとも２つの要素からなる化学的な非化学量論的結晶化合物である。
【００３３】
さらに、本発明との関連で用語「層間化合物」または「付加化合物」はまた、配位結合または複合結合に基づいて形成される化合物を意味するとも理解されるものとする。この種の化合物は、例えば、複合置換結晶または複合交換結晶と言われ、結晶中で少なくとも２つの物質は共通結晶を形成し、第２成分の原子は第１成分の規則的格子部位にある。
【００３４】
ａ）金属のタイプの点で少なくとも異なり、そしてそれぞれが、上に規定された式（Ｉ）
（式中、Ｒ１およびＲ２はＯＨであり、
Ｒ３およびＲ４は＝Ｏである）
の構造単位、
ならびに
Ｎｉ２＋金属イオンならびに／または１つもしくは複数の金属イオンＭｅ１および任意選択により場合によっては１つもしくは複数の金属イオンＭｅ２
（ここで、
Ｍｅ１は、Ｌａ３＋、Ｃｅ３＋、Ｐｒ３＋、Ｎｄ２＋、Ｎｄ３＋、Ｓｍ２＋、Ｓｍ３＋、Ｅｕ２＋、Ｅｕ３＋、Ｇｄ３＋、Ｔｂ３＋、Ｄｙ３＋、Ｈｏ３＋、Ｅｒ３＋、Ｔｍ３＋、Ｙｂ２＋およびＹｂ３＋の群から、より好ましくはＬａ３＋、Ｃｅ３＋、Ｐｒ３＋、Ｎｄ３＋、Ｓｍ３＋、Ｅｕ３＋、Ｇｄ３＋、Ｔｂ３＋、Ｄｙ３＋、Ｈｏ３＋、Ｅｒ３＋、Ｔｍ３＋およびＹｂ３＋の群から、最も好ましくはＬａ３＋、Ｃｅ３＋、Ｐｒ３＋、Ｎｄ３＋、Ｓｍ３＋、Ｔｂ３＋およびＨｏ３＋の群から選択される金属イオンであり、
Ｍｅ２は、Ｍｇ２＋、Ｃａ２＋、Ｓｒ２＋、Ｂａ２＋、Ｓｃ３＋、Ｙ３＋、Ｔｉ２＋、Ｔｉ３＋、Ｚｒ２＋、Ｚｒ３＋、Ｖ２＋、Ｖ３＋、Ｎｂ３＋、Ｃｒ３＋、Ｍｏ２＋、Ｍｏ３＋、Ｍｎ２＋、Ｆｅ２＋、Ｆｅ３＋、Ｃｏ２＋、Ｃｏ３＋、Ｃｕ２＋、Ｚｎ２＋、Ｃｄ２＋、Ａｌ３＋およびＰｂ２＋の群から、より好ましくはＭｇ２＋、Ｃａ２＋、Ｓｒ２＋、Ｙ３＋、Ｍｎ２＋、Ｆｅ２＋、Ｆｅ３＋、Ｃｏ２＋、Ｃｏ３＋、Ｃｕ２＋、Ｚｎ２＋、Ａｌ３＋の群から、より好ましくはＳｒ２＋、Ｆｅ２＋、Ｆｅ３＋、Ｃｏ２＋、Ｃｏ３＋、Ｃｕ２＋、Ｚｎ２＋およびＡｌ３＋の群から選択される金属イオンであり、
ただし、いずれの場合にも金属アゾ顔料中の全金属イオン１モルを基準として、Ｎｉ２＋金属イオンおよびＭｅ１群からの金属イオンを一緒にした量は、９５〜１００モル％であり、Ｍｅ２群からの金属イオンの量は、０〜５モル％であり、
そして
ここで、金属アゾ顔料中のＮｉ２＋金属イオンのモル数にＮｉ２＋イオンの価数２を乗じた値対Ｍｅ１金属イオンのモル数にその金属イオンの価数を乗じた値の比は、１：１〜１９：１、好ましくは２：１〜４：１、より好ましくは２．３：１〜３：１である）
を含有する少なくとも２つの金属アゾ化合物と、
ｂ）上に規定された式（ＩＩ）
（式中、
Ｒ６は水素である）
の少なくとも１つの化合物と
の付加体を含む金属アゾ顔料が好ましい。
【００３５】
ａ）金属のタイプの点で少なくとも異なり、そしてそれぞれが、上に規定された式（Ｉ）
（式中、
Ｒ１、Ｒ２、Ｒ３、Ｒ４およびＲ５は、上に規定された一般的な、好ましい定義を有する）
の構造単位を含有し、
ならびに
Ｎｉ２＋イオンおよび／または１つもしくは複数のＭｅ１
（ここで、
Ｍｅ１は、Ｌａ３＋、Ｃｅ３＋、Ｐｒ３＋、Ｎｄ２＋、Ｎｄ３＋、Ｓｍ２＋、Ｓｍ３＋、Ｅｕ２＋、Ｅｕ３＋、Ｇｄ３＋、Ｔｂ３＋、Ｄｙ３＋、Ｈｏ３＋、Ｅｒ３＋、Ｔｍ３＋、Ｙｂ２＋およびＹｂ３＋の群から選択される金属イオン、好ましくはＬａ３＋、Ｃｅ３＋、Ｐｒ３＋、Ｎｄ３＋、Ｓｍ３＋、Ｅｕ３＋、Ｇｄ３＋、Ｔｂ３＋、Ｄｙ３＋、Ｈｏ３＋、Ｅｒ３＋、Ｔｍ３＋およびＹｂ３＋の群から、より好ましくはＬａ３＋、Ｃｅ３＋、Ｐｒ３＋、Ｎｄ３＋、Ｓｍ３＋、Ｔｂ３＋およびＨｏ３＋の群から選択される金属イオンであり、
ただし、Ｎｉ２＋イオンとＭｅ１群からの金属イオンの量は、金属アゾ顔料中の全金属イオン１モルを基準として、１００モル％であり、
そして
ここで、金属アゾ顔料中のＮｉ２＋金属イオン対Ｍｅ１金属イオンのモル比は、１：１〜１９：１、好ましくは２：１〜４：１、より好ましくは２．３：１〜３：１である）
を含有する少なくとも２つの金属アゾ化合物と、
ｂ）上に規定された式（ＩＩ）（式中、
Ｒ６は、上に規定された一般的な、好ましい定義を有する）
の少なくとも１つの化合物と
の付加体を含む金属アゾ顔料が特に好ましい。
【００３６】
成分ａ）の金属アゾ化合物と上記の定義の意味で付加体を形成するのに好適な化合物は、有機化合物か無機化合物のいずれであってもよい。これらの化合物は、以下において、付加体形成体と称する。
【００３７】
原則として好適な付加体形成体は、極めて多種多様な異なる化合物群に由来する。純粋に実用的な理由で、標準条件（２５℃、１バール）下で固体または液体であるそれらの化合物が好ましい。
【００３８】
液体物質の中で、１バールで１００℃以上の、好ましくは１５０℃以上の沸点を有するものが一般に好ましい。好適な付加体形成体は一般に、非環式および環状有機化合物、例えば、ＯＨ、ＣＯＯＨ、ＮＨ２、置換ＮＨ２、ＣＯＮＨ２、置換ＣＯＮＨ２、ＳＯ２ＮＨ２、置換ＳＯ２ＮＨ２、ＳＯ３Ｈ、ハロゲン、ＮＯ２、ＣＮ、−ＳＯ２−アルキル、−ＳＯ２−アリール、−Ｏ−アルキル、−Ｏ−アリール、−Ｏ−アシルによって、例えば、置換されていてもよい脂肪族および芳香族炭化水素である。
【００３９】
カルボキサミドおよびスルホンアミドは、付加体形成体の好ましい群であり；またとりわけ、ウレアおよび、フェニルウレア、ドデシルウレアなどの置換ウレア、ならびにそれらとアルデヒド、とりわけホルムアルデヒドとの重縮合物；バルビツール酸、ベンゾイミダゾロン、ベンゾイミダゾロン−５−スルホン酸、２，３−ジヒドロキシキノキサリン、２，３−ジヒドロキシキノキサリン−６−スルホン酸、カルバゾール、カルバゾール−３，６−ジスルホン酸、２−ヒドロキシキノリン、２，４−ジヒドロキシキノリン、カプロラクタム、メラミン、６−フェニル−１，３，５−トリアジン−２，４−ジアミン、６−メチル−１，３，５−トリアジン−２，４−ジアミン、シアヌル酸が好適である。
【００４０】
ポリマー、好ましくは水溶性ポリマー、例えば、好ましくは１０００以上、とりわけ１０００〜１０，０００ｇ／モルのＭｎを有するエチレン−プロピレンオキシドブロックコポリマー、ポリビニルアルコール、ポリ（メタ）アクリル酸、カルボキシメチルセルロース、ヒドロキシエチルおよびヒドロキシプロピルセルロース、メチルおよびエチルヒドロキシエチルセルロースなどの変性セルロースが、付加体形成体として原則として同じく好適である。
【００４１】
本発明によれば、使用される付加体形成体は、式（ＩＩ）のものである。ここではメラミンがとりわけ好ましい。
【００４２】
一般に、本発明の金属アゾ顔料は、式（Ｉ）の構造単位１モル当たり０．０５〜４モル、好ましくは０．５〜２．５モル、最も好ましくは１．０〜２．０モルの式（ＩＩ）の化合物を含有する。
【００４３】
本発明の金属アゾ顔料は好ましくは、２０〜２００ｍ２／ｇ、とりわけ６０〜１６０ｍ２／ｇ、最も好ましくは９０〜１５０ｍ２／ｇの比表面積（ｍ２／ｇ）を有する。表面積は、Ｂｒｕｎａｕｅｒ、ＥｍｍｅｔｔおよびＴｅｌｌｅｒ（Ｂ．Ｅ．Ｔ）に準じてＤＩＮ  ６６１３１：ｄｅｔｅｒｍｉｎａｔｉｏｎ  ｏｆ  ｔｈｅ  ｓｐｅｃｉｆｉｃ  ｓｕｒｆａｃｅ  ａｒｅａ  ｏｆ  ｓｏｌｉｄｓ  ｂｙ  ｇａｓ  ａｄｓｏｒｐｔｉｏｎ（ガス吸着による固体の比表面積の測定）に従って測定される。
【００４４】
本発明の金属アゾ顔料は、物理的混合物または化学的複合化合物であってもよい。好ましくは、物理的混合物は、金属のタイプの観点から少なくとも異なる成分ａ）の前記金属アゾ化合物と成分ｂ）の式（ＩＩ）の化合物との付加体の混合物である。好ましい例は、ａ１）純Ｎｉアゾ化合物とｂ１）メラミンとの付加体と、ａ２）１つもしくは複数のＭｅ１アゾ化合物とｂ２）メラミンとの付加体と、任意選択的にａ３）１つもしくは複数のＭｅ２アゾ化合物とｂ３）メラミンとの付加体との物理的混合物である。化学的複合化合物は、例えばおよび好ましくは、成分ａ）の金属アゾ化合物と、成分ｂ）の式（ＩＩ）の化合物、好ましくはメラミンとの付加体であり、ここで、Ｎｉ２＋およびＭｅ１金属イオン、ならびに任意のさらなる金属イオンＭｅ２は、共通の結晶格子に組み込まれている。
【００４５】
本発明の金属アゾ顔料は、式（ＩＩＩ）のアルカリ金属塩、またはその互変異性体、好ましくはナトリウムもしくはカリウム塩を、式（ＩＩ）の少なくとも１つの化合物の存在下で、ニッケル塩ならびに１つもしくは複数のＭｅ１塩および任意選択により場合によっては１つもしくは複数のＭｅ２塩と反応させることによって製造することができる。
【００４６】
本発明との関連で、Ｍｅ１塩は、二価もしくは三価の金属ランタン、セリウム、プラセオジム、ネオジム、サマリウム、ユウロピウム、ガドリニウム、テルビウム、ジスプロシウム、ホルミウム、イッテルビウム、エルビウム、ツリウム、より好ましくは二価もしくは三価の金属ランタン、セリウム、プラセオジム、ネオジム、サマリウム、テルビウムおよびホルミウムの塩を意味すると理解される。
【００４７】
本発明との関連で、Ｍｅ２塩は、二価もしくは三価の金属亜鉛、銅、アルミニウム、鉄、コバルト、マグネシウム、カルシウム、ストロンチウム、マンガン、イットリウム、スカンジウム、チタン、ニオブ、モリブデン、バナジウム、ジルコニウム、カドミウム、クロム、鉛、およびバリウム、好ましくは、亜鉛、銅、アルミニウム、鉄、コバルト、マグネシウム、カルシウム、ストロンチウム、マンガン、およびイットリウム、より好ましくは亜鉛、銅、アルミニウム、鉄、コバルト、およびストロンチウムの塩を意味すると理解される。
【００４８】
本発明の金属アゾ顔料はまた、ａ１）式（Ｉ）の構造単位およびＮｉ２＋金属イオンを含有する金属アゾ化合物とｂ１）式（ＩＩ）の化合物との付加体を、ａ２）式（Ｉ）の構造単位および１つもしくは複数の金属イオンＭｅ１を含有する金属アゾ化合物とｂ２）式（ＩＩ）の化合物との付加体と、任意選択により場合によってはａ３）式（Ｉ）の構造単位および１つもしくは複数の金属イオンＭｅ２を含有する金属アゾ化合物とｂ３）式（ＩＩ）の化合物との付加体と混合することによって製造することができる。
【００４９】
本発明はさらに、式（ＩＩＩ）
【化４】
0006479872.tif 000005
（式中、
Ｘは、アルカリ金属イオン、好ましくはナトリウムもしくはカリウムイオンであり、
Ｒ１およびＲ２はそれぞれ独立して、ＯＨ、ＮＨ２またはＮＨＲ５であり、
Ｒ３およびＲ４はそれぞれ独立して、＝Ｏまたは＝ＮＲ５であり、
Ｒ５は、水素またはアルキル、好ましくはＣ１〜Ｃ４アルキルである）
の少なくとも１つの化合物、またはその互変異性体を、式（ＩＩ）の少なくとも１つの化合物の存在下で、少なくとも１つのニッケル塩ならびに二価もしくは三価のＬａ３＋、Ｃｅ３＋、Ｐｒ３＋、Ｎｄ２＋、Ｎｄ３＋、Ｓｍ２＋、Ｓｍ３＋、Ｅｕ２＋、Ｅｕ３＋、Ｇｄ３＋、Ｔｂ３＋、Ｄｙ３＋、Ｈｏ３＋、Ｅｒ３＋、Ｔｍ３＋、Ｙｂ２＋およびＹｂ３＋塩の群から、好ましくはＬａ３＋、Ｃｅ３＋、Ｐｒ３＋、Ｎｄ３＋、Ｓｍ３＋、Ｅｕ３＋、Ｇｄ３＋、Ｔｂ３＋、Ｄｙ３＋、Ｈｏ３＋、Ｅｒ３＋、Ｔｍ３＋およびＹｂ３＋塩の群から、より好ましくはＬａ３＋、Ｃｅ３＋、Ｐｒ３＋、Ｎｄ３＋、Ｓｍ３＋、Ｔｂ３＋、およびＨｏ３＋塩の群からの少なくとも１つのさらなるＭｅ１金属塩と、そして任意選択により場合によっては、Ｍｇ２＋、Ｃａ２＋、Ｓｒ２＋、Ｂａ２＋、Ｓｃ３＋、Ｙ３＋、Ｔｉ２＋、Ｔｉ３＋、Ｚｒ２＋、Ｚｒ３＋、Ｖ２＋、Ｖ３＋、Ｎｂ３＋、Ｃｒ３＋、Ｍｏ２＋、Ｍｏ３＋、Ｍｎ２＋、Ｆｅ２＋、Ｆｅ３＋、Ｃｏ２＋、Ｃｏ３＋、Ｃｕ２＋、Ｚｎ２＋、Ｃｄ２＋、Ａｌ３＋およびＰｂ２＋塩の群から、好ましくはＭｇ２＋、Ｃａ２＋、Ｓｒ２＋、Ｙ３＋、Ｍｎ２＋、Ｆｅ２＋、Ｆｅ３＋、Ｃｏ２＋、Ｃｏ３＋、Ｃｕ２＋、Ｚｎ２＋、Ａｌ３＋塩の群から、より好ましくはＳｒ２＋、Ｆｅ２＋、Ｆｅ３＋、Ｃｏ２＋、Ｃｏ３＋、Ｃｕ２＋、Ｚｎ２＋およびＡｌ３＋塩の群からからの１つもしくは複数のＭｅ２金属塩と同時にもしくは引き続いて反応させ、
ここで、０．５〜０．９５モルの少なくとも１つのニッケル塩、０．０５〜０．５モルの少なくとも１つのＭｅ１塩および０．０５〜０モルの少なくとも１つのＭｅ２塩を、式（ＩＩＩ）の化合物１モル当たり使用し、そしてここで、使用される金属塩を一緒にしたモル量の合計が１モルであることを特徴とする、本発明の金属アゾ顔料の製造方法を提供する。
【００５０】
好ましくは、０．６６〜０．８０モルの少なくとも１つのニッケル塩および０．２０〜０．３３モルの少なくとも１つのＭｅ１塩が、式（ＩＩＩ）の化合物１モル当たり使用される。
【００５１】
最も好ましくは、０．７０〜０．７５モルの少なくとも１つのニッケル塩および０．２５〜０．３０モルの少なくとも１つのＭｅ１塩が、式（ＩＩＩ）の化合物１モル当たり使用される。
【００５２】
一般に、本発明の方法は、０．０５〜４モル、好ましくは０．５〜２．５モル、最も好ましくは１．０〜２．０モルの式（ＩＩ）の化合物を、式（ＩＩＩ）の化合物１モル当たり使用して行われる。
【００５３】
あるいは、製造のために、式（ＩＩＩ）のジ-アルカリ金属化合物の代わりに、式（ＩＩＩａ）
【化５】
0006479872.tif 000006
（式中、Ｘ、Ｒ１、Ｒ２、Ｒ３およびＲ４は、式（ＩＩＩ）に対して与えられた定義を有する）
のモノ-アルカリ金属化合物、もしくはその互変異性体、または式（ＩＩＩ）および（ＩＩＩａ）の化合物の混合物を使用することもまた可能である。これらのケースでは、使用されるべきニッケルならびにＭｅ１塩およびＭ２塩の、そして式（ＩＩ）の化合物の述べられる量は、使用される化合物（ＩＩＩ）および（ＩＩＩａ）のモル量の合計に関係している。
【００５４】
２成分ニッケル／Ｍｅ１アゾバルビツール酸−メラミン付加体の製造がとりわけ好ましい。
【００５５】
本発明の方法は一般に、７よりも下のｐＨにおいて水溶液中６０〜９５℃の温度で行われる。本発明に従って使用するための亜鉛および銅塩ならびに使用されるべき任意のさらなる金属塩は、個別にまたは互いの混合物として、好ましくは水溶液の形態で、使用することができる。式（ＩＩ）の化合物は同じく、個別にまたは互いの混合物として、好ましくは固体の形態で、添加されてもよい。
【００５６】
一般に、本発明の方法は、式（ＩＩＩ）のアゾ化合物が、好ましくはナトリウムもしくはカリウム塩として、最初に装入され、式（ＩＩ）の１つもしくは複数の化合物、好ましくはメラミンが添加され、次に反応が、好ましくは７未満のｐＨ値で、少なくとも１つのニッケル塩および少なくとも１つのＭｅ１塩ならびに任意選択により場合によっては少なくとも１つのＭｅ２塩を、好ましくはこれらの塩の水溶液の形態で使って引き続いてまたは同時に行われるやり方で実施される。
【００５７】
ｐＨを調整するための好適な物質は、水酸化ナトリウム溶液、水酸化カリウム溶液、炭酸ナトリウム、炭酸水素ナトリウム、炭酸カリウム、および炭酸水素カリウムである。
【００５８】
有用なニッケル塩には好ましくは、それらの水溶性塩、とりわけ塩化物、臭化物、酢酸塩、ギ酸塩、硝酸塩、硫酸塩などが含まれる。好ましく使用されるニッケル塩は、２０℃で、２０ｇ／ｌ超、とりわけ５０ｇ／ｌ超の水への溶解度を有する。
【００５９】
有用なＭｅ１塩は、好ましくは二価もしくは三価の金属ランタン、セリウム、プラセオジム、ネオジム、サマリウム、ユウロピウム、ガドリニウム、テルビウム、ジスプロシウム、ホルミウム、イッテルビウム、エルビウム、ツリウムの、より好ましくは二価もしくは三価の金属ランタン、セリウム、プラセオジム、ネオジム、サマリウム、テルビウムおよびホルミウムの水溶性塩、好ましくはそれらの塩化物、臭化物、酢酸塩、硝酸塩および硫酸塩、より好ましくはそれらの塩化物である。
【００６０】
有用なＭｅ２塩には同じく、好ましくは二価および三価の金属亜鉛、銅、アルミニウム、鉄、コバルト、マグネシウム、カルシウム、ストロンチウム、マンガン、イットリウム、スカンジウム、チタン、ニオブ、モリブデン、バナジウム、ジルコニウム、カドミウム、クロム、鉛およびバリウム、好ましくは亜鉛、銅、アルミニウム、鉄、コバルト、マグネシウム、カルシウム、ストロンチウム、マンガンおよびイットリウム、より好ましくは亜鉛、銅、アルミニウム、鉄、コバルトおよびストロンチウムの水溶性塩、好ましくはそれらの塩化物、臭化物、酢酸塩、硝酸塩および硫酸塩、より好ましくはそれらの塩化物である。
【００６１】
このようにして得られた本発明の金属アゾ顔料は次に、それらの水性懸濁液の濾過によって水性フィルターケーキとして単離することができる。このフィルターケーキは、任意選択により場合によっては熱水での洗浄後に、標準乾燥方法を用いて乾燥させることができる。
【００６２】
有用な乾燥方法には、例えば、相当する水性スラリーのパドル乾燥または噴霧乾燥が含まれる。
【００６３】
続いて、顔料は、再びすり潰すことができる。
【００６４】
本発明の金属アゾ顔料が過度に硬い粒を有するかまたは硬すぎて所望の用途向けに分散させることができない場合には、それらは、例えば独国特許出願公開第Ａ１９  ８４７  ５８６号明細書に記載されている方法によって、柔らかい粒状の顔料に変換することができる。
【００６５】
本発明はさらに、
（ｉ）ａ１）上に規定された式（Ｉ）
（式中、
Ｒ１、Ｒ２、Ｒ３、Ｒ４およびＲ５は、上に規定された一般的な、好ましい定義を有する）
の構造単位、
ならびに
Ｎｉ２＋イオン
を含有する金属アゾ化合物と、
ｂ１）上に規定された式（ＩＩ）（式中、Ｒ６は、上に与えられた一般的な、好ましい定義を有する）の少なくとも１つの化合物と
の少なくとも１つの付加体
（Ｎｉ２＋金属イオンの量は、付加体ａ１）／ｂ１）中の全金属イオン１モルを基準として、１００モル％である）と、
（ｉｉ）ａ２）上に規定された式（Ｉ）
（式中、
Ｒ１、Ｒ２、Ｒ３、Ｒ４およびＲ５は、上に規定された一般的な、好ましい定義を有する）
の構造単位、
ならびに
金属イオンＭｅ１
（ここで、
Ｍｅ１は、Ｌａ３＋、Ｃｅ３＋、Ｐｒ３＋、Ｎｄ２＋、Ｎｄ３＋、Ｓｍ２＋、Ｓｍ３＋、Ｅｕ２＋、Ｅｕ３＋、Ｇｄ３＋、Ｔｂ３＋、Ｄｙ３＋、Ｈｏ３＋、Ｅｒ３＋、Ｔｍ３＋、Ｙｂ２＋およびＹｂ３＋の群から、好ましくはＬａ３＋、Ｃｅ３＋、Ｐｒ３＋、Ｎｄ３＋、Ｓｍ３＋、Ｅｕ３＋、Ｇｄ３＋、Ｔｂ３＋、Ｄｙ３＋、Ｈｏ３＋、Ｅｒ３＋、Ｔｍ３＋およびＹｂ３＋の群から、より好ましくはＬａ３＋、Ｃｅ３＋、Ｐｒ３＋、Ｎｄ３＋、Ｓｍ３＋、Ｔｂ３＋およびＨｏ３＋の群から選択される金属イオンである）
を含有する金属アゾ化合物と、
ｂ２）上に規定された式（ＩＩ）（式中、Ｒ６は、上に与えられた一般的な、好ましい定義を有する）の少なくとも１つの化合物と
の少なくとも１つの付加体
（Ｍｅ１金属イオンの量は、付加体ａ２）／ｂ２）中の全金属イオン１モルを基準として、１００モル％である）と、
任意選択により場合によっては
（ｉｉｉ）ａ３）上に規定された式（Ｉ）
（式中、
Ｒ１、Ｒ２、Ｒ３、Ｒ４およびＲ５は、上に規定された一般的な、好ましい定義を有する）
の構造単位、
ならびに
金属イオンＭｅ２
（ここで、
Ｍｅ２は、Ｍｇ２＋、Ｃａ２＋、Ｓｒ２＋、Ｂａ２＋、Ｓｃ３＋、Ｙ３＋、Ｔｉ２＋、Ｔｉ３＋、Ｚｒ２＋、Ｚｒ３＋、Ｖ２＋、Ｖ３＋、Ｎｂ３＋、Ｃｒ３＋、Ｍｏ２＋、Ｍｏ３＋、Ｍｎ２＋、Ｆｅ２＋、Ｆｅ３＋、Ｃｏ２＋、Ｃｏ３＋、Ｃｕ２＋、Ｚｎ２＋、Ｃｄ２＋、Ａｌ３＋およびＰｂ２＋の群から、好ましくはＭｇ２＋、Ｃａ２＋、Ｓｒ２＋、Ｙ３＋、Ｍｎ２＋、Ｆｅ２＋、Ｆｅ３＋、Ｃｏ２＋、Ｃｏ３＋、Ｃｕ２＋、Ｚｎ２＋、Ａｌ３＋の群から、より好ましくはＳｒ２＋、Ｆｅ２＋、Ｆｅ３＋、Ｃｏ２＋、Ｃｏ３＋、Ｃｕ２＋、Ｚｎ２＋およびＡｌ３＋の群から選択される金属イオンである）
を含有する金属アゾ化合物物と、
ｂ３）上に規定された式（ＩＩ）（式中、Ｒ６は、上に与えられた一般的な、好ましい定義を有する）の少なくとも１つの化合物と
の少なくとも１つの付加体
（Ｍｅ２金属イオンの量は、付加体ａ３）／ｂ３）中の全金属イオン１モルを基準として、１００モル％である）と
が互いに混合され、ここで、付加体ａ１）／ｂ１）１モル当たり０．０５〜１．１モルの付加体ａ２）／ｂ２）が使用され、０〜０．０５モルの付加体ａ３）／ｂ３）が使用されることを特徴とする、本発明の金属アゾ顔料の製造方法を提供する。
【００６６】
付加体ａ１）／ｂ１）１モル当たり０．２５〜０．５モルの付加体ａ２）／ｂ２）、好ましくは付加体ａ１）／ｂ１）１モル当たり０．３３〜０．４３モルの付加体ａ２）／ｂ２）が使用される、２成分付加体混合物の製造が好ましい。
【００６７】
本発明の金属アゾ顔料は、特に良好な分散性および高い色強度について注目すべきである。彩度（chroma）および透明性については、優れた調整能力を有する。
【００６８】
本発明の金属アゾ顔料は、とりわけその顔料調製物の形態でまた、全ての顔料用途向けに非常に好適である。
【００６９】
本発明はさらに、本発明の少なくとも１つの金属アゾ顔料と、少なくとも１つの補助剤および／または添加剤とを含む顔料調製物を提供する。
【００７０】
有用な補助剤または添加剤には一般に、顔料調製物のために慣用される全ての添加物、例えば、分散剤、界面活性剤（ｓｕｒｆａｃｔａｎｔ）、湿潤剤、乳化剤などの界面活性剤（ｓｕｒｆａｃｅ−ａｃｔｉｖｅ  ａｇｅｎｔ）の群からのもの、ならびに表面被覆剤、塩基および溶媒の群からのものが含まれる。原則として、補助剤または添加剤は、目的とするシステムの性質から導かれる。目的とするシステムが、例えば、ラッカーまたは印刷インクである場合、補助剤または添加剤は、目的とするシステムとの最大の適合性を達成するように選択される。
【００７１】
好ましくは、本発明の顔料調製物は、少なくとも１つの界面活性剤を含む。
【００７２】
本発明との関連で界面活性剤は、とりわけ、顔料粒子を水性媒体中にそれらの微粒子形態で安定させる分散剤を意味すると理解される。「微粒子」は好ましくは、０．００１〜５μｍの、とりわけ０．００５〜１μｍの、より好ましくは０．００５〜０．５μｍの微細分布を意味すると理解される。本発明の顔料調製物は好ましくは、微粒子形態である。
【００７３】
好適な界面活性剤は、例えば、本質的にアニオン性、カチオン性、両性、または非イオン性である。
【００７４】
好適なアニオン性界面活性剤（ｃ）はとりわけ、芳香族スルホン酸とホルムアルデヒドとの縮合生成物、例えば、ホルムアルデヒドおよびアルキルナフタレンスルホン酸の、またはホルムアルデヒド、ナフタレンスルホン酸および／もしくはベンゼンスルホン酸の縮合生成物、任意選択により置換されていてもよいフェノールとホルムアルデヒドおよび重亜硫酸ナトリウムとの縮合生成物である。スルホコハク酸エステルおよびアルキルベンゼンスルホネートの群からの界面活性剤もまた好適である。イオン的に変性された、とりわけ硫酸化またはカルボキシル化されたアルコキシル化脂肪酸アルコールまたはそれらの塩もまた好適である。アルコキシル化脂肪酸アルコールはとりわけ、飽和もしくは不飽和である、５〜１２０、好ましくは５〜６０、とりわけ５〜３０モルのエチレンオキシドを有するそれらのＣ６〜Ｃ２２脂肪酸アルコールを意味すると理解される。リグノスルホネート特に、例えば、サルファイト法またはＫｒａｆｔ（クラフト）法によって得られるものがさらに有用である。それらは好ましくは、部分的に加水分解され、酸化され、プロポキシル化され、スルホン化され、スルホメチル化、もしくは脱スルホン化されており、そして公知の方法によって、例えば分子量またはスルホン化度によって分画されている生成物である。サルファイトおよびＫｒａｆｔリグノスルホネートの混合物もまた非常に有効である。１０００〜１００，０００ｇ／モルの平均分子量をもち、少なくとも８０重量％の活性リグノスルホネート含有量および、好ましくは、多価カチオンの含有量が低い、リグノスルホネートがとりわけ好適である。スルホン化度は、幅広い限度内で変わることができる。
【００７５】
有用な非イオン界面活性剤の例としては、アルキレンオキシドと、例えば、脂肪アルコール、脂肪アミン、脂肪酸、フェノール類、アルキルフェノール、アリールアルキルフェノール、例えばスチレン−フェノール縮合物、カルボキサミド、および樹脂酸などの、アルキル化されることができる化合物との反応生成物が挙げられる。これらは、例えば、エチレンオキシドと、
１）６〜２２個の炭素原子を有する飽和および／もしくは不飽和脂肪アルコールまたは
２）アルキルラジカル中に４〜１２個の炭素原子を有するアルキルフェノールまたは
３）１４〜２０個の炭素原子を有する飽和および／もしくは不飽和脂肪アミンまたは
４）１４〜２０個の炭素原子を有する飽和および／もしくは不飽和脂肪酸または
５）水素化および／もしくは非水素化樹脂酸
との反応生成物の類からのエチレンオキシド付加体である。
【００７６】
有用なエチレンオキシド付加体は、とりわけ、５〜１２０、とりわけ５〜１００、とりわけ５〜６０、より好ましくは５〜３０モルのエチレンオキシドを有する、１）〜５）で述べたアルキル化可能な化合物を含む。
【００７７】
好適な界面活性剤は、同じく、独国特許出願公開第Ａ  １９  ７１２  ４８６号明細書からまたは独国特許出願公開第Ａ  １９  ５３５  ２４６号明細書によって公知である式（Ｘ）のアルコキシル化生成物のエステルであり、それらは、式（ＸＩ）に相当し、後者は、任意選択により場合によっては式（Ｘ）の親化合物との混合物である。式（Ｘ）のスチレン−フェノール縮合物のアルコキシル化生成物は、下に定義される通りである：
【化６】
0006479872.tif 000007
式中、
Ｒ１５は、水素またはＣ１〜Ｃ４アルキルであり、
Ｒ１６は、水素またはＣＨ３であり、
Ｒ１７は、水素、Ｃ１〜Ｃ４アルキル、Ｃ１〜Ｃ４アルコキシ、Ｃ１〜Ｃ４アルコキシカルボニル、またはフェニルであり、
ｍは、１〜４の数であり、
ｎは、６〜１２０の数であり、
Ｒ１８は、ｎによって示される各単位について同じもしくは異なるものであり、そして水素、ＣＨ３、またはフェニルであり、ここで、ＣＨ３が異なる−（−ＣＨ２−ＣＨ（Ｒ１８）−Ｏ−）基の幾つかに存在する場合には、Ｒ１８は、ｎの全値の０％〜６０％でＣＨ３であり、Ｒ１８は、ｎの全値の１００％〜４０％で水素であり、そしてここで、フェニルが異なる−（−ＣＨ２−ＣＨ（Ｒ１８）−Ｏ−）基の幾つかに存在する場合には、Ｒ１８は、ｎの全値の０％〜４０％でフェニルであり、Ｒ１８は、ｎの全値の１００％〜６０％で水素である。
【００７８】
アルコキシル化生成物（Ｘ）のエステルは、式（ＸＩ）：
【化７】
0006479872.tif 000008
（式中、
Ｒ１５’、Ｒ１６’、Ｒ１７’、Ｒ１８’、ｍ’、およびｎ’は、Ｒ１５、Ｒ１６、Ｒ１７、Ｒ１８、ｍ、およびｎの定義の範囲であるが、それらからは独立しており、
Ｘは、−ＳＯ３、−ＳＯ２、−ＰＯ３、または−ＣＯ−（Ｒ１９）−ＣＯＯ基であり、
Ｋａｔは、Ｈ、Ｌｉ、Ｎａ、Ｋ、ＮＨ４、またはＨＯ−ＣＨ２ＣＨ２−ＮＨ３の群からのカチオンであり、ここで、Ｘ＝−ＰＯ３の場合には２つのＫａｔが存在し、
Ｒ１９は、二価の脂肪族または芳香族ラジカル、好ましくはＣ１〜Ｃ４アルキレン、とりわけエチレン、Ｃ２〜Ｃ４モノ不飽和ラジカル、とりわけアセチレン、または任意選択により置換されていてもよいフェニレン、とりわけオルト-フェニレンであり、ここで、可能な置換基には好ましくは、Ｃ１〜Ｃ４アルキル、Ｃ１〜Ｃ４アルコキシ、Ｃ１〜Ｃ４アルコキシカルボニル、またはフェニルが含まれる)
に相当する。
【００７９】
使用される好ましい界面活性剤は、式（ＸＩ）の化合物であって、好ましくは、Ｘが式−ＣＯ−（Ｒ１９）−ＣＯＯ−のラジカルであり、そしてＲ１９が上に定義された通りである式（ＸＩ）の化合物である。
【００８０】
界面活性剤として、式（ＸＩ）の化合物を式（Ｘ）の化合物と一緒に使用することが同じく好ましい。好ましくは、界面活性剤はこの場合には、５重量％〜９９重量％の化合物（ＸＩ）および１重量％〜９５重量％の化合物（Ｘ）を含有する。
【００８１】
成分（ｃ）の界面活性剤は、好ましくは、使用される本発明の金属アゾ顔料を基準として、０．１重量％〜１００重量％、とりわけ０．５重量％〜６０重量％の量で顔料調製物に使用される。
【００８２】
本発明の顔料調製物がまたさらなる添加物を含有してもよいことは十分理解されるであろう。例えば、水性懸濁液の粘度を下げるおよび／または固形分を増やす添加物、例えばカルボキサミド類およびスルホンアミド類が、顔料調製物を基準として、１０重量％までの量で添加されてもよい。
【００８３】
さらなる添加物は、例えば、無機および有機塩基、ならびに顔料調製物にとって慣用される添加物である。
【００８４】
塩基には、アルカリ金属水酸化物、例としてＮａＯＨ、ＫＯＨ、または有機アミン、例えばアルキルアミン、特に、アルカノールアミンもしくはアルキルアルカノールアミンが含まれる。
【００８５】
特に好ましい例としては、メチルアミン、ジメチルアミン、トリメチルアミン、エタノールアミン、ｎ−プロパノールアミン、ｎ−ブタノールアミン、ジエタノールアミン、トリエタノールアミン、メチルエタノールアミン、またはジメチルエタノールアミンが挙げられる。
【００８６】
好適なカルボキサミドおよびスルホンアミドの例としては、ウレア、および置換ウレア、例えば、フェニルウレア、ドデシルウレアなど；複素環、例えば、バルビツール酸、ベンゾイミダゾロン、ベンゾイミダゾロン−５−スルホン酸、２，３−ジヒドロキシキノキサリン、２，３−ジヒドロキシキノキサリン−６−スルホン酸、カルバゾール、カルバゾール−３，６−ジスルホン酸、２−ヒドロキシキノリン、２，４−ジヒドロキシキノリン、カプロラクタム、メラミン、６−フェニル−１，３，５−トリアジン−２，４−ジアミン、６−メチル−１，３，５−トリアジン−２，４−ジアミン、シアヌル酸などが挙げられる。
【００８７】
塩基は、任意選択により、顔料を基準として、２０重量％の、好ましくは１０重量％までの量以下で存在してもよい。
【００８８】
さらに、本発明の顔料調製物はさらに、調製の結果として無機および／または有機塩を含有してもよい。
【００８９】
本発明の顔料調製物は好ましくは、室温で固体である。より具体的には、本発明の顔料調製物は、粉末または顆粒の形態である。
【００９０】
本発明の顔料調製物は、全ての顔料用途向けに非常に適している。
【００９１】
本発明はさらに、全種類のラッカーの顔料着色のための、印刷インク、ディステンパーもしくはエマルジョンペイントの製造のための、紙の大量着色のための、合成、半合成もしくは天然の高分子物質、例えばポリ塩化ビニル、ポリスチレン、ポリアミド、ポリエチレンもしくはポリプロピレンの原料着色のための本発明の少なくとも１つの金属アゾ顔料のまたは本発明の顔料調製物の使用を提供する。それらはまた、天然、再生もしくは合成繊維、例えばセルロース、ポリエステル、ポリカーボネート、ポリアクリロニトリルもしくはポリアミド繊維の紡糸着色のために、ならびに織物および紙の印刷のために使用することができる。これらの顔料は、非イオン、アニオンもしくはカチオン界面活性剤の存在下ですり潰すかまたは混練することによって、エマルジョンペイント、および紙着色のために使用可能な他のペイントのための、織物の顔料捺染のための、ラミネート印刷のためのまたはビスコースの紡糸着色のための微粉化された、安定した、水性顔料着色物を製造するために使用することができる。
【００９２】
本発明の金属アゾ顔料はさらに、インクジェット用途向けおよび液晶ディスプレイ用のカラーフィルター向けに非常に適している。
【００９３】
同じく好ましい実施形態では、本発明の顔料調製物は、テルペン、テルペノイド、脂肪酸、脂肪酸エステル、および１ｇ／ｌ未満、とりわけ０．１ｇ／ｌ未満の２０℃でのｐＨ中性水への溶解度を有するホモポリマーまたはランダムもしくはブロックコポリマーなどの、コポリマーの群から選択される少なくとも１つの有機化合物（ｄ）を含む。有機化合物（ｄ）は、好ましくは、標準大気下で室温（２０℃）において固体または液体であり、それが液体である場合、好ましくは１００℃超、とりわけ１５０℃超の沸点を有する。
【００９４】
好ましいポリマーは、親水性および疎水性の両方の、好ましくはポリマーの、分子部分を有する。そのようなポリマーの例は、脂肪酸または長鎖Ｃ１２〜Ｃ２２炭化水素およびポリアルキレングリコール、とりわけポリエチレングリコールをベースとするランダムコポリマー、また（ポリ）ヒドロキシ脂肪酸およびポリアルキレングリコール、とりわけポリエチレングリコールをベースとするブロックコポリマー、ならびにまたポリ（メタ）アクリレートおよびポリアルキレングリコール、とりわけポリエチレングリコールをベースとするグラフトコポリマーである。
【００９５】
テルペン、テルペノイド、脂肪酸、および脂肪酸エステルの群からの好ましい化合物には、オシメン、ミルセン、ゲラニオール、ネロール、リナロール、シトロネロール、ゲラニアール、シトロネラール、ネラール、リモネン、メントール、例えば（−）−メントール、メントンもしくは二環式モノテルペン、６〜２２個の炭素原子を有する飽和および不飽和脂肪酸、例えば、オレイン酸、リノール酸およびリノレン酸またはそれらの混合物が含まれる。
【００９６】
成分（ｄ）の有機化合物として、上述の付加体形成体もまた有用である、ただし、それらは、成分（ｄ）の化合物に望まれる判断基準に従う。
【００９７】
特に好ましい顔料調製物は、
５０重量％〜９９重量％の本発明の少なくとも１つの金属アゾ顔料と、
１重量％〜５０重量％、好ましくは２重量％〜５０重量％の成分（ｄ）の少なくとも１つの化合物と
を含む。
【００９８】
任意選択により、本発明の顔料調製物はさらに、界面活性剤（ｃ）を含んでいてもよい。
【００９９】
より好ましくは、本発明の調製物は、９０重量％超、好ましくは９５重量％超、とりわけ９７重量％超の程度までの本発明の少なくとも１つの金属アゾ顔料と、成分（ｄ）の少なくとも１つの有機化合物と、任意選択により場合によっては成分（ｃ）の少なくとも１つの界面活性剤と、任意選択により場合によっては少なくとも１つの塩基とからなる。
【０１００】
この組成物中の本発明の顔料調製物は、とりわけ、インクジェットインクおよび液晶ディスプレイ用のカラーフィルターの着色に好適である。
【０１０１】
本発明はさらに、本発明の少なくとも１つの金属アゾ顔料と、少なくとも１つの補助剤または添加剤、とりわけ成分（ｄ）の少なくとも１つの有機化合物、および任意選択により場合によっては成分（ｃ）の少なくとも１つの界面活性剤および任意選択により場合によっては少なくとも１つの塩基とが互いに混合されることを特徴とする、本発明の顔料調製物の製造方法を提供する。
【０１０２】
本発明は、同様に、液晶ディスプレイ用のカラーフィルターの製造のための本発明の金属アゾ顔料のまたは本発明の顔料調製物の使用を提供する。この使用は、フォトレジスト法による顔料分散法の例を用いて本明細書で以下に説明される。
【０１０３】
カラーフィルターの製造のための本発明の顔料調製物の使用は、例えば、本発明の少なくとも１つの金属アゾ顔料または本発明の顔料調製物、とりわけ固体顔料調製物が、任意選択により場合によっては分散剤を添加して、任意選択により場合によってはバインダー樹脂および有機溶媒を使って、均質化され、次に９９．５％＜１０００ｎｍ、好ましくは９５％＜５００ｎｍ、とりわけ９０％＜２００ｎｍの数粒径（数平均粒径）（電子顕微鏡法測定）にまで連続的にまたは回分式により湿式粉砕されることを特徴とする。
【０１０４】
有用な湿式粉砕法には、例えば、攪拌機もしくは溶解機分散、攪拌ボールミルもしくはビーズミル、混練機、ロールミルによるすり潰し、高圧均質化または超音波分散が含まれる。
【０１０５】
分散処理中にまたはその後に、少なくとも１つの光硬化性モノマーと光開始剤が添加される。分散後に、カラーフィルターの製造のための所望の感光性コーティング調合物（フォトレジスト）に望まれる、バインダー樹脂、溶媒、またはフォトレジストにとって慣用される添加剤をさらに導入することが可能である。本発明との関連で、フォトレジストは、少なくとも１つの光硬化性モノマーと光開始剤を含む調製物を意味することが理解される。
【０１０６】
本発明はまた、本発明の少なくとも１つの金属アゾ顔料または本発明の顔料調製物を、任意選択により場合によってはバインダー樹脂および有機溶媒を使って、任意選択により場合によっては分散剤を添加して均質化し、次に９９．５％＜１０００ｎｍの数粒径（数平均粒径）（電子顕微鏡法測定）まで連続的にまたは回分式によって湿式粉砕し、そして、分散処理中にまたはその後に、少なくとも１つの光硬化性モノマーと光開始剤を添加することを特徴とする、液晶ディスプレイ用のカラーフィルターの製造方法を提供する。
【０１０７】
有用な可能な分散剤には、この用途に好適であり、かつ、一般に商業的に入手可能である分散剤、例えば、ポリカルボン酸もしくはポリスルホン酸を例えばベースとするポリマー性イオン性もしくは非イオン性分散剤、およびまたポリエチレンオキシド−ポリプロピレンオキシドブロックコポリマーが含まれる。さらに、有機染料の誘導体を分散剤もしくは共分散剤として使用することも可能である。
【０１０８】
カラーフィルターの製造はそれ故、以下の処方に基づき、
−  本発明の少なくとも１つの金属アゾ顔料と、
−  任意選択により場合によってはバインダー樹脂と、
−  少なくとも１つの有機溶媒と、
−  任意選択により場合によっては分散剤と
を含む「調合物」を生み出す。
【０１０９】
好ましい実施形態では、調合物は、（数字は調合物を基準とする）：
１重量％〜５０重量％の本発明の金属アゾ顔料
０重量％〜２０重量％のバインダー樹脂
０重量％〜２０重量％の分散剤
１０重量％〜９４重量％の有機溶媒
を含有する。
【０１１０】
着色された画素パターンを生成するためのプレート上へのフォトレジストのコーティングは、直接塗布か間接塗布のいずれかによって達成することができる。塗布方法の例としては、ローラーコーティング、スピンコーティング、スプレーコーティング、浸漬コーティング、およびエア・ナイフコーティングが挙げられる。
【０１１１】
有用なプレートには、本出願によれば、透明ガラス、例えば、白色もしくは青色ガラス板、シリケート被覆青色ガラス板；合成樹脂プレートもしくはフィルム、例えば、ポリエステル樹脂、ポリカーボネート樹脂、アクリル樹脂もしくは塩化ビニル樹脂に基づくもの；及び、アルミニウム、銅、ニッケル、もしくはスチールをベースとする金属プレート；ならびに光電気変換エレメントが適用されたセラミックプレートもしくは半導体プレートが含まれる。
【０１１２】
塗布は、一般に、得られる感光性層の層厚さが０．１〜１０μｍであるように実施される。
【０１１３】
塗布の後に、層の熱乾燥を行ってもよい。
【０１１４】
露光は、好ましくはフォトマスクを用いて画像パタ−ンの形態で、感光性層を活性光ビームに曝すことによって好ましくは実施される。このようにして、層は、露光部位で硬化させられる。好適な光源は、例えば、高圧および超高圧水銀灯、キセノンランプ、メタルハライドランプ、蛍光灯、および可視領域のレーザービームである。
【０１１５】
露光に続く現像は、コーティングの非露光部を除去し、カラーエレメントの所望の画像パターン形態を与える。標準的な現像方法には、水性アルカリ性現像液の吹き付けもしくは溶液中への浸漬、または無機アルカリ、例えば水酸化ナトリウムもしくは水酸化カリウム、メタケイ酸ナトリウムまたはモノエタノールアミン、ジエタノールアミン、トリエタノールアミン、トリエチルアミンなどの有機塩基またはそれらの塩を含む有機溶媒中への浸漬が含まれる。
【０１１６】
現像には一般に、画像パターンの熱による後乾燥／硬化が続く。
【０１１７】
上記金属アゾ顔料の本発明による使用は、好ましくは、それらが単独で、あるいは、カラーフィルターの製造またはカラーフィルター用の顔料調製物もしくは調合物の製造にとって慣用される他の顔料との混合物として使用されることを特徴とする。
【０１１８】
これらの「他の顔料」は、式（Ｉ）のアゾ化合物の他の金属塩もしくはそれらをベースとする顔料調製物か、あるいはその他の無機もしくは有機顔料のいずれかであってよい。
【０１１９】
使用される任意の他の顔料の選択に関しても同様に、本発明による制限は全くない。無機および有機顔料の両方が有用である。
【０１２０】
好ましい有機顔料は、例えば、モノアゾ、ジスアゾ、レーキアゾ、β−ナフトール、ナフトールＡＳ、ベンゾイミダゾロン、ジスアゾ縮合物、アゾ金属錯体、イソインドリン、およびイソインドリノン系列のもの、ならびにまた、多環式顔料、例えば、フタロシアニン、キナクリドン、ペリレン、ペリノン、チオインジゴ、アントラキノン、ジオキサジン、キノフタロン、およびジケトピロロピロール系列のもの、さらにまた、スルホ−またはカルボキシル−含有染料のＣａ、Ｍｇ、およびＡｌレーキなどのレーキ染料である。
【０１２１】
加えて任意選択により使用してもよいその他の有機顔料の例は、
Ｃｏｌｏｕｒ  Ｉｎｄｅｘ（カラーインデックス）Ｐｉｇｍｅｎｔ  Ｙｅｌｌｏｗ  １２、１３、１４、１７、２０、２４、７４、８３、８６、９３、９４、１０９、１１０、１１７、１２５、１３７、１３８、１３９、１４７、１４８、１５０、１５３、１５４、１６６、１７３、１８５、または
Ｃｏｌｏｕｒ  Ｉｎｄｅｘ  Ｐｉｇｍｅｎｔ  Ｏｒａｎｇｅ  １３、３１、３６、３８、４０、４２、４３、５１、５５、５９、６１、６４、６５、７１、７２、７３または
Ｃｏｌｏｕｒ  Ｉｎｄｅｘ  Ｐｉｇｍｅｎｔ  Ｒｅｄ  ９、９７、１２２、１２３、１４４、１４９、１６６、１６８、１７７、１８０、１９２、２１５、２１６、２２４、２５４、２７２、または
Ｃｏｌｏｕｒ  Ｉｎｄｅｘ  Ｐｉｇｍｅｎｔ  Ｇｒｅｅｎ  ７、１０、３６、３７、４５、５８または
Ｃｏｌｏｕｒ  Ｉｎｄｅｘ  Ｐｉｇｍｅｎｔ  Ｂｌｕｅ  １５、１５：１、１５：２、１５：３、１５：４、１５：６、１６、および
Ｃｏｌｏｕｒ  Ｉｎｄｅｘ  Ｐｉｇｍｅｎｔ  Ｖｉｏｌｅｔ  １９、２３
である。
【０１２２】
さらに、可溶性有機染料を本発明の新規顔料と併せて使用することも可能である。
【０１２３】
「他の顔料」がさらに使用される場合、本発明の金属アゾ顔料の割合は、使用される全顔料の総量を基準として、好ましくは１重量％〜９９重量％、とりわけ２０重量％〜８０重量％である。２０重量％〜８０重量％の金属アゾ顔料対８０重量％〜２０重量％のＣ．Ｉ．Ｐｉｇｍｅｎｔ  Ｇｒｅｅｎ  ３６および／またはＣ．Ｉ．Ｐｉｇｍｅｎｔ  Ｇｒｅｅｎ  ５８の比で、好ましくは４０重量％〜６０重量％対６０重量％〜４０重量％の比で本発明の少なくとも１つの金属アゾ顔料と、Ｃ．Ｉ．Ｐｉｇｍｅｎｔ  Ｇｒｅｅｎ  ３６および／またはＣ．Ｉ．Ｐｉｇｍｅｎｔ  Ｇｒｅｅｎ  ５８を含む本発明の顔料調製物がおよび調合物が特に好ましい。
【０１２４】
例えば顔料分散法によって、カラーフィルターにおいて又はカラーフィルターの製造用の調合物において「顔料」またはそれをベースとする顔料調製物と一緒に使用することができるバインダー樹脂に関して、本発明による制限は全くなく、有用なバインダー樹脂はとりわけ、カラーフィルターにおける使用についてそれ自体公知であるフィルム形成性樹脂である。
【０１２５】
例えば、有用なバインダー樹脂には、セルロース樹脂、例えば、カルボキシメチルヒドロキシエチルセルロースおよびヒドロキシエチルセルロース、アクリル樹脂、アルキド樹脂、メラミン樹脂、エポキシ樹脂、ポリビニルアルコール、ポリビニルピロリドン、ポリアミド、ポリアミドイミド、ポリイミド、特開平１１−２１７５１４号公報に開示されている、式（１４）のものなどのポリイミド前駆体、およびそれらのエステル化生成物の群からのものが含まれる。
【０１２６】
これらの例としては、テトラカルボン酸二無水物とジアミンとの反応生成物が挙げられる。
【０１２７】
有用なバインダー樹脂にはまた、光重合性不飽和結合を有するものが含まれる。バインダー樹脂は、例えば、アクリル樹脂の群から形成されたものであってもよい。ここでは、重合性モノマー、例えばメチル（メタ）アクリレート、エチル（メタ）アクリレート、プロピル（メタ）アクリレート、ブチル（メタ）アクリレート、スチレンおよびスチレン誘導体のホモポリマーおよびコポリマー、ならびにまた（メタ）アクリル酸、イタコン酸、マレイン酸、無水マレイン酸、アルキル、とりわけ１〜１２個の炭素原子を有するアルキルを持った、モノアルキルマレエートなどのカルボキシルを有する重合性モノマーと、（メタ）アクリル酸、スチレン、およびスチレン誘導体、例えばα−メチルスチレン、ｍ−もしくはｐ−メトキシスチレン、ｐ−ヒドロキシスチレンなどの重合性モノマーとの間のコポリマーに特に言及されるべきである。例としては、カルボキシル含有ポリマー化合物と、オキシラン環およびエチレン性不飽和結合をそれぞれ含有する化合物、例えばグリシジル（メタ）アクリレート、アクリロイルグリシジルエーテルおよびイタコン酸モノアルキルグリシジルエーテルなどとの反応生成物、ならびにまたカルボキシル含有ポリマー化合物と、ヒドロキシル基およびエチレン性不飽和結合をそれぞれ含有する化合物（不飽和アルコール）、例えば、アリルアルコール、２−ブテン−４−オール、オレイルアルコール、２−ヒドロキシエチル（メタ）アクリレート、Ｎ−メチロールアクリルアミドなどとの反応生成物が挙げられ；
さらに、そのようなバインダー樹脂はまた、遊離のイソシアネート基を有する不飽和化合物を含有してもよい。
【０１２８】
一般に、述べられたバインダー樹脂の不飽和の当量（不飽和化合物当たりのバインダー樹脂のモル質量）は、十分な光重合性およびフィルムの硬度の両方を達成するために、２００〜３０００、とりわけ２３０〜１０００である。酸価は、フィルムの露光後の十分なアルカリ現像能力を達成するために、一般に２０〜３００、とりわけ４０〜２００である。
【０１２９】
使用するためのバインダー樹脂の平均モル質量は、１５００〜２００，０００、とりわけ１０，０００〜５０，０００ｇ／モルである。
【０１３０】
カラーフィルターのための顔料調製物の本発明による使用に用いられる有機溶媒は、例えば、ケトン、アルキレングリコールエーテル、アルコール、および芳香族化合物である。ケトンの群からの例は、アセトン、メチルエチルケトン、シクロヘキノンなど；アルキレングリコールエーテルの群からの例は、メチルセロソルブ（エチレングリコールモノメチルエーテル）、ブチルセロソルブ（エチレングリコールモノブチルエーテル）、メチルセロソルブアセテート、エチルセロソルブアセテート、ブチルセロソルブアセテート、エチレングリコールモノプロピルエーテル、エチレングリコールモノヘキシルエーテル、エチレングリコールジメチルエーテル、ジエチレングリコールエチルエーテル、ジエチレングリコールジエチルエーテル、プロピレングリコールモノメチルエーテル、プロピレングリコールモノエチルエーテル、プロピレングリコールモノプロピルエーテル、プロピレングリコールモノブチルエーテル、プロピレングリコールモノメチルエーテルアセテート、ジエチレングリコールメチルエーテルアセテート、ジエチレングリコールエチルエーテルアセテート、ジエチレングリコールプロピルエーテルアセテート、ジエチレングリコールイソプロピルエーテルアセテート、ジエチレングリコールブチルエーテルアセテート、ジエチレングリコールｔ−ブチルエーテルアセテート、トリエチレングリコールメチルエーテルアセテート、トリエチレングリコールエチルエーテルアセテート、トリエチレングリコールプロピルエーテルアセテート、トリエチレングリコールイソプロピルエーテルアセテート、トリエチレングリコールブチルエーテルアセテート、トリエチレングリコールｔ−ブチルエーテルアセテートなど；アルコールの群からの例は、メチルアルコール、エチルアルコール、イソプロピルアルコール、ｎ−ブチルアルコール、３−メチル−３−メトキシブタノールなど；芳香族溶媒の群からの例は、ベンゼン、トルエン、キシレン、Ｎ−メチル−２−ピロリドン、エチルＮ−ヒドロキシメチル−２−アセテートなどである。
【０１３１】
さらなる他の溶媒は、プロパン−１，２−ジオールジアセテート、３−メチル−３−メトキシブチルアセテート、酢酸エチル、テトラヒドロフランなどである。溶媒は、個別にまたは互いの混合物で使用されてもよい。
【０１３２】
本発明はさらに、本発明の少なくとも１つの金属アゾ顔料または本発明の少なくとも１つの顔料調製物と、少なくとも１つの光硬化性モノマーおよび少なくとも１つの光開始剤を含むフォトレジストに関する。
【０１３３】
光硬化性モノマーは、分子中に少なくとも１つの反応性二重結合と、任意選択により場合によっては他の反応性基とを有する。
【０１３４】
光硬化性モノマーはこれに関連してとりわけ、例えばモノ−、ジ−、トリ−および多官能性アクリレートおよびメタクリレート、ビニルエーテルならびにグリシジルエーテルの群からの、反応性溶媒、または反応性希釈剤と呼ばれるものを意味すると理解される。さらに存在する有用な反応性基には、アリル、ヒドロキシル、ホスフェート、ウレタン、第二級アミン、およびＮ−アルコキシメチル基が含まれる。
【０１３５】
この種のモノマーは、当業者に公知であり、例えば、［Ｒｏｅｍｐｐ  Ｌｅｘｉｋｏｎ，Ｌａｃｋｅ  ｕｎｄ  Ｄｒｕｃｋｆａｒｂｅｎ，Ｄｒ．Ｕｌｒｉｃｈ  Ｚｏｒｌｌ，Ｔｈｉｅｍｅ  Ｖｅｒｌａｇ  Ｓｔｕｔｔｇａｒｔ−Ｎｅｗ  Ｙｏｒｋ，１９９８，ｐ．４９１／４９２］に詳述されている。
【０１３６】
モノマーの選択はとりわけ、露光のために使用される放射線タイプの性質および強度、光開始剤との所望の反応ならびにフィルム特性によって導かれる。モノマーの組み合わせを使用することもまた可能である。
【０１３７】
反応光開始剤または光開始剤は、可視もしくは紫外線の吸収の結果として反応性中間体を形成し、例えば上述したモノマーおよび／またはバインダー樹脂の重合反応を引き起こすことができる化合物を意味すると理解される。反応光開始剤は同様に一般に公知であり、同じく［Ｒｏｅｍｐｐ  Ｌｅｘｉｋｏｎ，Ｌａｃｋｅ  ｕｎｄ  Ｄｒｕｃｋｆａｒｂｅｎ，Ｄｒ．Ｕｌｒｉｃｈ  Ｚｏｒｌｌ，Ｔｈｉｅｍｅ  Ｖｅｒｌａｇ  Ｓｔｕｔｔｇａｒｔ−Ｎｅｗ  Ｙｏｒｋ，１９９８，ｐ．４４５／４４６］に見いだすことができる。
【０１３８】
本発明によれば、使用されるべき光硬化性モノマーまたは光開始剤に関しては全く制限がない。
【０１３９】
本発明は好ましくは、
Ａ）本発明の少なくとも１つの金属アゾ顔料、特に、他の顔料、好ましくはＣ．Ｉ．Ｐｉｇｍｅｎｔ  Ｇｒｅｅｎ  ３６および／もしくはＰｉｇｍｅｎｔ  Ｇｒｅｅｎ  ５８との混合物中の本発明の少なくとも１つの金属アゾ顔料、またはそれに基づく本発明の顔料調製物と、
Ｂ１）少なくとも１つの光硬化性モノマーと、
Ｂ２）少なくとも１つの光開始剤と、
Ｃ１）任意選択により場合によっては有機溶媒と、
Ｄ）任意選択により場合によっては分散剤と、
Ｅ）任意選択により場合によってはバインダー樹脂と、
任意選択により場合によってはさらなる添加物と
を含むフォトレジストに関する。
【０１４０】
本発明によれば、本発明に従って使用するための顔料または固体顔料調製物をベースとする着色された画素パターンの生成のための方法論に関してもまた全く制限がない。上述したフォトリソグラフィー法と同様に、オフセット印刷、化学エッチング、またはインクジェット印刷などの他の方法も同じく好適である。好適なバインダー樹脂および溶媒、及び顔料担体媒体（顔料キャリアメディア）、並びにさらなる添加物の選択は、個別の方法に適合されているべきである。サーマルインクジェット印刷とメカニカルおよびピエゾ−メカニカルインクジェット印刷との両方を意味すると理解されるインクジェット法では、顔料およびバインダー樹脂用の有用な担体媒体は、純有機担体媒体であるのみならず、水性−有機担体媒体でもあり；水性−有機担体媒体が実際に好ましい。
【０１４１】
以下に続く実施例は、本発明を例示することを意図するが、本発明をそれらに限定しない。
【実施例】
【０１４２】
アゾバルビツール酸前駆体の製造（方法１）
４６．２ｇのジアゾバルビツール酸および３８．４ｇのバルビツール酸を、８５℃で１１００ｇの蒸留水へ導入する。続いて、水性水酸化カリウム溶液を使用して約５のｐＨを確立し、混合物を９０分間攪拌した。
【０１４３】
例１：
１５００ｇの蒸留水を、方法１に従って製造されたアゾバルビツール酸に８２℃で添加した。続いて、１０ｇの３０％塩酸を滴下により添加した。その後、７９．４ｇのメラミンを導入した。続いて、０．３モルの約２５％塩化ニッケル溶液を滴下により添加した。８２℃で３時間後に、ＫＯＨを使用して約５．５のｐＨを確立した。その後、希釈を約１００ｇの蒸留水で９０℃にて達成した。続いて、２１ｇの３０％塩酸を滴下により添加し、混合物を９０℃で１２時間熱処理した。その後、水性水酸化カリウム溶液を、約５のｐＨへの調整のために使用した。続いて、顔料を吸引フィルター上で単離し、洗浄し、８０℃での真空乾燥キャビネット中で乾燥させ、標準実験室ミルで約２分間すり潰した（＝顔料１、本発明ではない）。
【０１４４】
例２〜７１
本発明の顔料２〜４７のおよび本発明ではない顔料４８〜７１の製造のために、各場合の手順は例１に類似していた。各場合において、５０００ｇの蒸留水を、方法１に従って製造されたアゾバルビツール酸に８２℃で添加し、次に２５２．２ｇのメラミンを導入した。続いて、例１の塩化ニッケル溶液ではなく、以下に続く実施例に規定されるような金属塩溶液を各場合において滴下により添加した。全ての例におけるそれぞれの顔料の後処理および単離、乾燥およびすり潰しは、例１に規定される方法に類似して達成した。
【０１４５】
実施例２：
０．２８５モルの約２５％塩化ニッケル溶液と０．０１０モルの約１０％塩化ガドリニウム（ＩＩＩ）溶液との混合物を滴下により添加した。
【０１４６】
実施例３：
０．２４０モルの約２５％塩化ニッケル溶液と０．０４０モルの約１０％塩化ガドリニウム（ＩＩＩ）溶液との混合物を滴下により添加した。
【０１４７】
実施例４：
０．２８５モルの約２５％塩化ニッケル溶液と０．０１０モルの約１０％塩化ホルミウム（ＩＩＩ）溶液との混合物を滴下により添加した。
【０１４８】
実施例５：
０．２４０モルの約２５％塩化ニッケル溶液と０．０４０モルの約１０％塩化ホルミウム（ＩＩＩ）溶液との混合物を滴下により添加した。
【０１４９】
実施例６：
０．２８５モルの約２５％塩化ニッケル溶液と０．０１０モルの約１０％塩化サマリウム（ＩＩＩ）溶液との混合物を滴下により添加した。
【０１５０】
実施例７：
０．２４０モルの約２５％塩化ニッケル溶液と０．０４０モルの約１０％塩化サマリウム（ＩＩＩ）溶液との混合物を滴下により添加した。
【０１５１】
実施例８：
０．２８５モルの約２５％塩化ニッケル溶液と０．０１０モルの約１０％塩化テルビウム（ＩＩＩ）溶液との混合物を滴下により添加した。
【０１５２】
実施例９：
０．２４０モルの約２５％塩化ニッケル溶液と０．０４０モルの約１０％塩化テルビウム（ＩＩＩ）溶液との混合物を滴下により添加した。
【０１５３】
実施例１０：
０．２８５モルの約２５％塩化ニッケル溶液と０．０１０モルの約１０％塩化イッテルビウム（ＩＩＩ）溶液との混合物を滴下により添加した。
【０１５４】
実施例１１：
０．２４０モルの約２５％塩化ニッケル溶液と０．０４０モルの約１０％塩化イッテルビウム（ＩＩＩ）溶液との混合物を滴下により添加した。
【０１５５】
実施例１２：
０．２８５モルの約２５％塩化ニッケル溶液と０．０１０モルの約１０％塩化エルビウム（ＩＩＩ）溶液との混合物を滴下により添加した。
【０１５６】
実施例１３：
０．２４０モルの約２５％塩化ニッケル溶液と０．０４０モルの約１０％塩化エルビウム（ＩＩＩ）溶液との混合物を滴下により添加した。
【０１５７】
実施例１４：
０．２８５モルの約２５％塩化ニッケル溶液と０．０１０モルの約１０％塩化ジスプロシウム（ＩＩＩ）溶液との混合物を滴下により添加した。
【０１５８】
実施例１５：
０．２４０モルの約２５％塩化ニッケル溶液と０．０４０モルの約１０％塩化ジスプロシウム（ＩＩＩ）溶液との混合物を滴下により添加した。
【０１５９】
実施例１６：
０．２８５モルの約２５％塩化ニッケル溶液と０．０１０モルの約１０％塩化ネオジム（ＩＩＩ）溶液との混合物を滴下により添加した。
【０１６０】
実施例１７：
０．２４０モルの約２５％塩化ニッケル溶液と０．０４０モルの約１０％塩化ネオジム（ＩＩＩ）溶液との混合物を滴下により添加した。
【０１６１】
実施例１８：
０．２８５モルの約２５％塩化ニッケル溶液と０．０１０モルの約１０％塩化ユウロピウム（ＩＩＩ）溶液との混合物を滴下により添加した。
【０１６２】
実施例１９：
０．２４０モルの約２５％塩化ニッケル溶液と０．０４０モルの約１０％塩化ユウロピウム（ＩＩＩ）溶液との混合物を滴下により添加した。
【０１６３】
実施例２０：
０．２８５モルの約２５％塩化ニッケル溶液と０．０１０モルの約１０％塩化プラセオジム（ＩＩＩ）溶液との混合物を滴下により添加した。
【０１６４】
実施例２１：
０．２４０モルの約２５％塩化ニッケル溶液と０．０４０モルの約１０％塩化プラセオジム（ＩＩＩ）溶液との混合物を滴下により添加した。
【０１６５】
実施例２２：
０．２８５モルの約２５％塩化ニッケル溶液と０．０１０モルの約１０％塩化ランタン（ＩＩＩ）溶液との混合物を滴下により添加した。
【０１６６】
実施例２３：
０．２４０モルの約２５％塩化ニッケル溶液と０．０４０モルの約１０％塩化ランタン（ＩＩＩ）溶液との混合物を滴下により添加した。
【０１６７】
実施例２４：
０．２８５モルの約２５％塩化ニッケル溶液と０．０１０モルの約１０％塩化セリウム（ＩＩＩ）溶液との混合物を滴下により添加した。
【０１６８】
実施例２５：
０．２４０モルの約２５％塩化ニッケル溶液と０．０４０モルの約１０％塩化セリウム（ＩＩＩ）溶液との混合物を滴下により添加した。
【０１６９】
実施例２６：
０．１８０モルの約２５％塩化ニッケル溶液と０．０８０モルの約１０％塩化ガドリニウム（ＩＩＩ）溶液との混合物を滴下により添加した。
【０１７０】
実施例２７：
０．１８０モルの約２５％塩化ニッケル溶液と０．０８０モルの約１０％塩化ホルミウム（ＩＩＩ）溶液との混合物を滴下により添加した。
【０１７１】
実施例２８：
０．１８０モルの約２５％塩化ニッケル溶液と０．０８０モルの約１０％塩化サマリウム（ＩＩＩ）溶液との混合物を滴下により添加した。
【０１７２】
実施例２９：
０．１８０モルの約２５％塩化ニッケル溶液と０．０８０モルの約１０％塩化テルビウム（ＩＩＩ）溶液との混合物を滴下により添加した。
【０１７３】
実施例３０：
０．１８０モルの約２５％塩化ニッケル溶液と０．０８０モルの約１０％塩化イッテルビウム（ＩＩＩ）溶液との混合物を滴下により添加した。
【０１７４】
実施例３１：
０．１８０モルの約２５％塩化ニッケル溶液と０．０８０モルの約１０％塩化エルビウム（ＩＩＩ）溶液との混合物を滴下により添加した。
【０１７５】
実施例３２：
０．１８０モルの約２５％塩化ニッケル溶液と０．０８０モルの約１０％塩化ジスプロシウム（ＩＩＩ）溶液との混合物を滴下により添加した。
【０１７６】
実施例３３：
０．１８０モルの約２５％塩化ニッケル溶液と０．０８０モルの約１０％塩化ネオジム（ＩＩＩ）溶液との混合物を滴下により添加した。
【０１７７】
実施例３４：
０．１８０モルの約２５％塩化ニッケル溶液と０．０８０モルの約１０％塩化ユウロピウム（ＩＩＩ）溶液との混合物を滴下により添加した。
【０１７８】
実施例３５：
０．１８０モルの約２５％塩化ニッケル溶液と０．０８０モルの約１０％塩化プラセオジム（ＩＩＩ）溶液との混合物を滴下により添加した。
【０１７９】
実施例３６：
０．１８０モルの約２５％塩化ニッケル溶液と０．０８０モルの約１０％塩化ランタン（ＩＩＩ）溶液との混合物を滴下により添加した。
【０１８０】
実施例３７：
０．１８０モルの約２５％塩化ニッケル溶液と０．０８０モルの約１０％塩化セリウム（ＩＩＩ）溶液との混合物を滴下により添加した。
【０１８１】
実施例３８：
０．２８５モルの約２５％塩化ニッケル溶液と、０．００５モルの約１０％塩化ガドリニウム（ＩＩＩ）溶液と０．００５モルの約１０％塩化ホルミウム（ＩＩＩ）溶液との混合物を滴下により添加した。
【０１８２】
実施例３９：
０．２６４モルの約２５％塩化ニッケル溶液と、０．００８モルの約１０％塩化ガドリニウム（ＩＩＩ）溶液と、０．００８モルの約１０％塩化サマリウム（ＩＩＩ）溶液と０．００８モルの約１０％塩化ホルミウム（ＩＩＩ）溶液との混合物を滴下により添加した。
【０１８３】
実施例４０：
０．２８２モルの約２５％塩化ニッケル溶液と、０．００４モルの約１０％塩化ジスプロシウム（ＩＩＩ）溶液と、０．００４モルの約１０％塩化サマリウム（ＩＩＩ）溶液と０．００４モルの約１０％塩化ホルミウム（ＩＩＩ）溶液との混合物を滴下により添加した。
【０１８４】
実施例４１：
０．２４０モルの約２５％塩化ニッケル溶液と、０．０２０モルの約１０％塩化テルビウム（ＩＩＩ）溶液と０．０２０モルの約１０％塩化イッテルビウム（ＩＩＩ）溶液との混合物を滴下により添加した。
【０１８５】
実施例４２：
０．２５５モルの約２５％塩化ニッケル溶液と、０．０１０モルの約１０％塩化エルビウム（ＩＩＩ）溶液と、０．０１０モルの約１０％塩化ジスプロシウム（ＩＩＩ）溶液と０．０１０モルの約１０％塩化ネオジム（ＩＩＩ）溶液との混合物を滴下により添加した。
【０１８６】
実施例４３：
０．２８５モルの約２５％塩化ニッケル溶液と、０．００５モルの約１０％塩化ガドリニウム（ＩＩＩ）溶液と０．００５モルの約１０％塩化ホルミウム（ＩＩＩ）溶液との混合物を滴下により添加した。
【０１８７】
実施例４４：
０．２４０モルの約２５％塩化ニッケル溶液と、０．０２０モルの約１０％塩化プラセオジム（ＩＩＩ）溶液と０．０２０モルの約１０％塩化ランタン（ＩＩＩ）溶液との混合物を滴下により添加した。
【０１８８】
実施例４５：
０．２８２モルの約２５％塩化ニッケル溶液と、０．００４モルの約１０％塩化ランタン（ＩＩＩ）溶液と、０．００４モルの約１０％塩化セリウム（ＩＩＩ）溶液と０．００４モルの約１０％塩化イッテルビウム（ＩＩＩ）溶液との混合物を滴下により添加した。
【０１８９】
実施例４６：
０．２４０モルの約２５％塩化ニッケル溶液と、０．０１モルの約１０％塩化ランタン（ＩＩＩ）溶液と、０．０１モルの約１０％塩化ジスプロシウム（ＩＩＩ）溶液と、０．０１モルの約１０％塩化プラセオジム（ＩＩＩ）溶液と０．０１モルの約１０％塩化ホルミウム（ＩＩＩ）溶液との混合物を滴下により添加した。
【０１９０】
実施例４７：
０．２８２モルの約２５％塩化ニッケル溶液と、０．００３モルの約１０％塩化サマリウム（ＩＩＩ）溶液と、０．００３モルの約１０％塩化ホルミウム（ＩＩＩ）溶液と、０．００３モルの約１０％塩化ユウロピウム（ＩＩＩ）溶液と０．００３モルの約１０％塩化プラセオジム（ＩＩＩ）溶液との混合物を滴下により添加した。
【０１９１】
例４８：
０．１２０モルの約２５％塩化ニッケル溶液と０．１２０モルの約１０％塩化ガドリニウム（ＩＩＩ）溶液との混合物を滴下により添加した。
【０１９２】
例４９：
０．１２０モルの約２５％塩化ニッケル溶液と０．１２０モルの約１０％塩化ホルミウム（ＩＩＩ）溶液との混合物を滴下により添加した。
【０１９３】
例５０：
０．１２０モルの約２５％塩化ニッケル溶液と０．１２０モルの約１０％塩化サマリウム（ＩＩＩ）溶液との混合物を滴下により添加した。
【０１９４】
例５１：
０．１２０モルの約２５％塩化ニッケル溶液と０．１２０モルの約１０％塩化テルビウム（ＩＩＩ）溶液との混合物を滴下により添加した。
【０１９５】
例５２：
０．１２０モルの約２５％塩化ニッケル溶液と０．１２０モルの約１０％塩化イッテルビウム（ＩＩＩ）溶液との混合物を滴下により添加した。
【０１９６】
例５３：
０．１２０モルの約２５％塩化ニッケル溶液と０．１２０モルの約１０％塩化エルビウム（ＩＩＩ）溶液との混合物を滴下により添加した。
【０１９７】
例５４：
０．１２０モルの約２５％塩化ニッケル溶液と０．１２０モルの約１０％塩化ジスプロシウム（ＩＩＩ）溶液との混合物を滴下により添加した。
【０１９８】
例５５：
０．１２０モルの約２５％塩化ニッケル溶液と０．１２０モルの約１０％塩化ネオジム（ＩＩＩ）溶液との混合物を滴下により添加した。
【０１９９】
例５６：
０．１２０モルの約２５％塩化ニッケル溶液と０．１２０モルの約１０％塩化ユウロピウム（ＩＩＩ）溶液との混合物を滴下により添加した。
【０２００】
例５７：
０．１２０モルの約２５％塩化ニッケル溶液と０．１２０モルの約１０％塩化プラセオジム（ＩＩＩ）溶液との混合物を滴下により添加した。
【０２０１】
例５８：
０．１２０モルの約２５％塩化ニッケル溶液と０．１２０モルの約１０％塩化ランタン（ＩＩＩ）溶液との混合物を滴下により添加した。
【０２０２】
例５９：
０．１２０モルの約２５％塩化ニッケル溶液と０．１２０モルの約１０％塩化セリウム（ＩＩＩ）溶液との混合物を滴下により添加した。
【０２０３】
例６０：
０．２９１モルの約２５％塩化ニッケル溶液と０．００６モルの約１０％塩化ガドリニウム（ＩＩＩ）溶液との混合物を滴下により添加した。
【０２０４】
例６１：
０．２９１モルの約２５％塩化ニッケル溶液と０．００６モルの約１０％塩化ホルミウム（ＩＩＩ）溶液との混合物を滴下により添加した。
【０２０５】
例６２：
０．２９１モルの約２５％塩化ニッケル溶液と０．００６モルの約１０％塩化サマリウム（ＩＩＩ）溶液との混合物を滴下により添加した。
【０２０６】
例６３：
０．２９１モルの約２５％塩化ニッケル溶液と０．００６モルの約１０％塩化テルビウム（ＩＩＩ）溶液との混合物を滴下により添加した。
【０２０７】
例６４：
０．２９１モルの約２５％塩化ニッケル溶液と０．００６モルの約１０％塩化イッテルビウム（ＩＩＩ）溶液との混合物を滴下により添加した。
【０２０８】
例６５：
０．２９１モルの約２５％塩化ニッケル溶液と０．００６モルの約１０％塩化エルビウム（ＩＩＩ）溶液との混合物を滴下により添加した。
【０２０９】
例６６：
０．２９７モルの約２５％塩化ニッケル溶液と０．００２モルの約１０％塩化ジスプロシウム（ＩＩＩ）溶液との混合物を滴下により添加した。
【０２１０】
例６７：
０．２９７モルの約２５％塩化ニッケル溶液と０．００２モルの約１０％塩化ネオジム（ＩＩＩ）溶液との混合物を滴下により添加した。
【０２１１】
例６８：
０．２９７モルの約２５％塩化ニッケル溶液と０．００２モルの約１０％塩化ユウロピウム（ＩＩＩ）溶液との混合物を滴下により添加した。
【０２１２】
例６９：
０．２９７モルの約２５％塩化ニッケル溶液と０．００２モルの約１０％塩化プラセオジム（ＩＩＩ）溶液との混合物を滴下により添加した。
【０２１３】
例７０：
０．２９７モルの約２５％塩化ニッケル溶液と０．００２モルの約１０％塩化ランタン（ＩＩＩ）溶液との混合物を滴下により添加した。
【０２１４】
例７１：
０．２９７モルの約２５％塩化ニッケル溶液と０．００２モルの約１０％塩化セリウム（ＩＩＩ）溶液との混合物を滴下により添加した。
【０２１５】
ＰＶＣでの色強度の測定
例（又は実施例）１〜７１に従って製造された顔料１〜７１をそれぞれ、以下に続く方法による色強度の測定にかけた。結果を表１に列挙する。
【０２１６】
製造された試験材料は、６７．５％Ｖｅｓｔｏｌｉｔ（登録商標）Ｅ７００４（Ｖｅｓｔｏｌｉｔ  ＧｍｂＨ）、２９．０％Ｈｅｘａｍｏｌｌ（登録商標）Ｄｉｎｃｈ（ＢＡＳＦ）、２．２５％Ｂａｅｒｏｓｔａｂ  ＵＢＺ  ７７０（Ｂａｅｒｌｏｃｈｅｒ  ＧｍｂＨ）、および１．２５％Ｉｓｏｃｏｌｏｒ白色顔料ペースト（ＩＳＬ−Ｃｈｅｍｉｅ）を実験室溶解機で均質化することによる、軟質ＰＶＣ配合物であった。
【０２１７】
実験室ロールミルを用いて１００ｇのＰＶＣ配合物を１５０℃で、２０分−１および１８分−１で回転する直径１５０ｍｍの２本ローラーに添加した。生じたミルド・シートを、０．１０ｇの顔料と一緒に８回、０．１０ｍｍのローラーギャップを通して導いた。次に、均質に着色したミルド・シートを、０．８ｍｍのローラーギャップを使って取り去り、金属表面上に平らに配置した。冷えたミルド・シートを次に８回、２６分−１および２４分−１で回転する直径１１０ｍｍの２本の加熱ローラー間の０．２ｍｍのローラーギャップに通した。表面を滑らかにするために、このミルド・シートを再度１５０℃でのローラーにかけ、０．８ｍｍで取り去り、平滑面上で放冷した。このシートの検体は、相対色強度を測定するのに役立った。
【０２１８】
可視スペクトル（４００ｎｍ〜７００ｎｍ）にわたってＫ／Ｓ値の合計を用いて、ＤＩＮ  ５５９８６に従って１０°観測器付きのＤ６５発光体下でのｄ／８測定配置の分光光度計を用いて白色バックグラウンドに対して検体の反射率を測定した後に、相対色強度を計算した。
【０２１９】
【表１】
0006479872.tif 000009
【０２２０】
【表２】
0006479872.tif 000010
【０２２１】
【表３】
0006479872.tif 000011
【０２２２】
【表４】
0006479872.tif 000012
【０２２３】
表１において「使用値％」は、それぞれの顔料に含まれる各金属のモル数にその金属のイオンの価数ｎをそれぞれ乗じて得た値の合計に占める、表１に示した金属のモル数にその金属のイオンの価数を乗じた値の割合（％）を示す。
結論：表１から、本発明による顔料が全て、本発明によらない顔料と比べて高められた色強度を有することが明らかである。このことは、本発明による顔料が、等しい出発重量に基づいて、本発明によらない顔料よりも高い光学密度を達成することを意味する。